(57)【要約】  光学フィルタはジクロロメタン中での吸収特性が下記要件を満たす近赤外線吸収色素を含有する吸収層を備える。・波長４００〜８００ｎｍの吸収スペクトルにおいて、６７０〜７３０ｎｍに最大吸収波長λｍａｘを有する。・波長４３０〜５５０ｎｍの光における最大吸光係数εＡと、波長６７０〜７３０ｎｍの光における最大吸光係数εＢとの間に、次の関係式：εＢ／εＡ≧６５が成り立つ。・分光透過率曲線において、最大吸収波長λｍａｘにおける透過率を１０％としたときの最大吸収波長より短波長側で透過率が８０％となる波長λ８０と、最大吸収波長λｍａｘとの差が６５ｎｍ以下である。
2016133099.tif 000002
【特許請求の範囲】
【請求項１】
ジクロロメタンに溶解して測定される吸収特性が（ｉ−１）〜（ｉ−３）を満たす近赤外線吸収色素を含有する吸収層を備えたことを特徴とする光学フィルタ。
（ｉ−１）波長４００〜８００ｎｍの吸収スペクトルにおいて、６７０〜７３０ｎｍに最大吸収波長λｍａｘを有する。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
（ｉ−３）分光透過率曲線において、前記最大吸収波長λｍａｘにおける透過率を１０％としたときの前記最大吸収波長より短波長側で透過率が８０％となる波長λ８０と、前記最大吸収波長λｍａｘとの差が６５ｎｍ以下である。
【請求項２】
前記近赤外線吸収色素が、式（ＡＩ）または式（ＡＩＩ）で示されるスクアリリウム系色素である請求項１に記載の光学フィルタ。
【化１】
2016133099.tif 000027
ただし、式（ＡＩ）および式（ＡＩＩ）中の記号は以下のとおりである。
Ｘは、独立して、１つ以上の水素原子がハロゲン原子、炭素数１〜１２のアルキル基またはアルコキシ基で置換されていてもよい下記式（１）または式（２）で示される２価の有機基である。
−（ＣＨ２）ｎ１−    …（１）
式（１）中、ｎ１は２または３である。
−（ＣＨ２）ｎ２−Ｏ−（ＣＨ２）ｎ３−    …（２）
式（２）中、ｎ２とｎ３はそれぞれ独立して０〜２の整数であり、ｎ２＋ｎ３は１または２である。
Ｒ１は、独立して、飽和環構造を含んでもよく、分岐を有してもよい炭素数１〜１２の飽和もしくは不飽和炭化水素基、炭素数３〜１２の飽和環状炭化水素基、炭素数６〜１２のアリール基または炭素数７〜１３のアルアリール基を示す。
Ｒ２は、独立して、１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基である。
Ｒ３、Ｒ４、Ｒ５およびＲ６は、独立して、水素原子、ハロゲン原子、または炭素数１〜１０のアルキル基もしくはアルコキシ基を示す。
【請求項３】
前記式（ＡＩ）および式（ＡＩＩ）中、Ｘが、下記式（３）で示される２価の有機基である請求項２に記載の光学フィルタ。
−ＣＲ７２−（ＣＲ８２）ｎ４−    …（３）
ただし、式（３）は、左側がベンゼン環に結合し右側がＮに結合する２価の基を示し、
ｎ４は１または２であり、
Ｒ７は、それぞれ独立して、分岐を有してもよい炭素数１〜１２のアルキル基またはアルコキシ基であり、
Ｒ８はそれぞれ独立して、水素原子または、分岐を有してもよい炭素数１〜１２のアルキル基またはアルコキシ基である。
【請求項４】
前記式（３）中、Ｒ７が、それぞれ独立して、分岐を有してもよい炭素数１〜６のアルキル基またはアルコキシ基であり、Ｒ８が、それぞれ独立して、水素原子または、分岐を有してもよい炭素数１〜６のアルキル基またはアルコキシ基である請求項３に記載の光学フィルタ。
【請求項５】
式（ＡＩ）および式（ＡＩＩ）中、Ｘが、式（１１−１）〜式（１２−３）で示される２価の有機基のいずれかである請求項２に記載の光学フィルタ。
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）２−              …（１１−４）
−Ｃ（ＣＨ３）２−Ｃ（ＣＨ３）（Ｃ２Ｈ５）−      …（１１−５）
−Ｃ（ＣＨ３）２−Ｃ（ＣＨ３）（ＣＨ（ＣＨ３）２）−    …（１１−６）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
ただし、式（１１−１）〜式（１２−３）で示される基は、いずれも左側がベンゼン環に結合し右側がＮに結合する。
【請求項６】
前記式（ＡＩ）および式（ＡＩＩ）中、Ｒ１が、独立して、式（４−１）または式（４−２）で示される基である請求項２〜５のいずれか１項に記載の光学フィルタ。
【化２】
2016133099.tif 000028
式（４−１）および式（４−２）中、Ｒ１１、Ｒ１２、Ｒ１３、Ｒ１４およびＲ１５は、独立して、水素原子、ハロゲン原子、または炭素数１〜４のアルキル基を示す。
【請求項７】
前記式（ＡＩ）中、Ｒ２が、独立して、分岐を有してもよい炭素数１〜１２のアルキル基もしくはアルコキシ基、または不飽和の環構造を有する炭素数６〜１６の炭化水素基である請求項２〜６のいずれか１項に記載の光学フィルタ。
【請求項８】
前記近赤外線吸収色素が、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂およびポリエステル樹脂からなる群より選択される少なくとも１種を含む透明樹脂に溶解または分散されている請求項１〜７のいずれか１項に記載の光学フィルタ。
【請求項９】
前記吸収層が、（ｉｉ−１）を満たす紫外線吸収色素を含む請求項１〜８のいずれか１項に記載の光学フィルタ。
（ｉｉ−１）ジクロロメタンに溶解して測定される波長３５０〜８００ｎｍの吸収スペクトルにおいて、３６０〜４１５ｎｍに最大吸収波長を有する。
【請求項１０】
前記紫外線吸収色素が、下記式（Ｍ）で示される合物である請求項６に記載の光学フィルタ。
【化３】
2016133099.tif 000029
式（Ｍ）中の記号は以下のとおりである。
Ｙは、Ｑ６およびＱ７で置換されたメチレン基または酸素原子（ここで、Ｑ６およびＱ７は、それぞれ独立に、水素原子、ハロゲン原子、または炭素数１〜１０のアルキル基もしくはアルコキシ基）を示し、
Ｑ１は、置換基を有していてもよい炭素数１〜１２の１価の炭化水素基を示し、
Ｑ２〜Ｑ５は、それぞれ独立に、水素原子、ハロゲン原子、または、炭素数１〜１０のアルキル基もしくはアルコキシ基を示し、
Ｚは、下記式（Ｚ１）〜式（Ｚ５）のいずれかで表される２価の基を示す。
【化４】
2016133099.tif 000030
（ここで、Ｑ８およびＱ９は、それぞれ独立して、置換基を有していてもよい炭素数１〜１２の１価の炭化水素基、Ｑ１０〜Ｑ１９は、それぞれ独立して、水素原子、または置換基を有していてもよい炭素数１〜１２の１価の炭化水素基）
【請求項１１】
前記吸収層の少なくとも一方の主面上に、（ｉｉｉ−１）および（ｉｉｉ−２）を満たす選択波長遮蔽層を有する請求項１〜１０のいずれか１項に記載の光学フィルタ。
（ｉｉｉ−１）入射角０°および３０°の各分光透過率曲線において、波長４２０〜６９５ｎｍの光の透過率が９０％以上である。
（ｉｉｉ−２）入射角０°および３０°の各分光透過率曲線において、波長λｂｎｍ〜１１００ｎｍの光の透過率が１％以下である（ここで、λｂは、前記吸収層の波長６５０〜８００ｎｍの光における透過率が１％となる最大波長である）
【請求項１２】
（ｉｖ−１）を満たす分光特性を有する請求項１〜１１のいずれか１項に記載の光学フィルタ。
（ｉｖ−１）入射角０°の分光透過率曲線において、波長４３０〜５５０ｎｍの光の平均透過率が９０％以上であり、かつ波長４３０〜５５０ｎｍの光の最小透過率が７５％以上である。
【請求項１３】
前記光学特性は、（ｉｖ−２）〜（ｉｖ−６）のいずれかをさらに満たしている請求項１２に記載の光学フィルタ。
（ｉｖ−２）入射角０°の分光透過率曲線において、波長６００〜７００ｎｍの光の平均透過率が２５％以上である。
（ｉｖ−３）入射角０°の分光透過率曲線において、波長３５０〜３９５ｎｍの光平均透過率が２％以下である。
（ｉｖ−４）入射角０°の分光透過率曲線において、波長７１０〜１１００ｎｍの光の平均透過率が２％以下である。
（ｉｖ−５）入射角０°の分光透過率曲線の波長３８５〜４３０ｎｍの光における透過率と、入射角３０°の分光透過率曲線における波長３８５〜４３０ｎｍの光の透過率との差分の絶対値の平均値が７％／ｎｍ以下である。
（ｉｖ−６）入射角０°の分光透過率曲線の波長６００〜７００ｎｍの光における透過率と、入射角３０°の分光透過率曲線における波長６００〜７００ｎｍの光の透過率との差分の絶対値の平均値が７％／ｎｍ以下である。
【請求項１４】
前記吸収層は、ガラス基板上に備えられた、請求項１〜１３のいずれか１項に記載の光学フィルタ。
【請求項１５】
前記ガラス基板は、近赤外線吸収ガラスである請求項１４に記載の光学フィルタ。
【請求項１６】
固体撮像素子と、撮像レンズと、請求項１〜１５いずれか１項に記載の光学フィルタとを備えたことを特徴とする撮像装置。
【発明の詳細な説明】
【技術分野】
【０００１】
本発明は、可視光を透過し、近赤外光を遮断する光学フィルタ、および該光学フィルタを備えた撮像装置に関する。
【背景技術】
【０００２】
デジタルスチルカメラ等に搭載されるＣＣＤやＣＭＯＳイメージセンサ等の固体撮像素子を用いた撮像装置では、色調を良好に再現し、かつ鮮明な画像を得るために、可視光を透過し、近赤外光を遮蔽する光学フィルタ（近赤外線カットフィルタ）が用いられている。かかる光学フィルタにおいては、特に、近赤外域で高い吸収性を有し、可視域で高い透過性を有する色素を用いることで、近赤外光に対する急峻な遮断性が得られ、可視光による画像の良好な色再現性が得られる。【０００３】
一方で、近赤外光の高遮断性と可視光の高透過性の両特性を得ようとしても、全可視域の光に対して１００％の透過率を得ることは難しく、可視域の中でも相対的に透過率の低い領域が存在する。
例えば、既知のスクアリリウム系色素は、近赤外光の遮断性に優れ、可視光の透過率も高いレベルにあり、可視域から近赤外域に向かう透過率が急峻に変化する特性を有する。本出願人は、先にスクアリリウム系色素を含む光学フィルタが一定レベル以上の可視光透過率を実現できることを見出した（特許文献１）。しかし、可視光透過率をさらに高くすることで、より高精度の色再現性の要求が高まってきている。特に可視域の中でも相対的に短波長である波長４３０〜５５０ｎｍの光の透過率をより高めることで、青色系の撮像の色再現性の精度を高める要求が強くなってきている。【０００４】
そこで、可視光の透過率を高めるべく、新たな構造を有するスクアリリウム色素も種々提案されているが、未だ満足し得るレベルには達していない（特許文献２、３）。【０００５】
また、スクアリリウム系色素にフタロシアニン系色素を併用した光学フィルタが提案されている（特許文献４）が、可視光の透過性として、特に波長４３０〜５５０ｎｍの光に対する透過率を高める技術は開示されていない。さらに、特許文献４は、複数種の異なる色素を使用しているため、可視光の吸収が副次的に増大し、やはり、高い可視光透過率が得られない問題もある。
【先行技術文献】
【特許文献】
【０００６】
【特許文献１】国際公開第２０１４／０８８０６３号
【特許文献２】特開２０１４−１４８５６７号公報
【特許文献３】国際公開第２０１１／０８６７８５号
【特許文献４】国際公開第２０１３／０５４８６４号
【発明の概要】
【発明が解決しようとする課題】
【０００７】
本発明は、近赤外光に対して優れた遮光性を実現できるとともに、高い可視光透過性、特に波長４３０〜５５０ｎｍの光の透過率を高めた光学フィルタ、および該光学フィルタを用いた色再現性に優れる撮像装置の提供を目的とする。
【課題を解決するための手段】
【０００８】
本発明の一態様に係る光学フィルタは、ジクロロメタンに溶解して測定される吸収特性が（ｉ−１）〜（ｉ−３）を満たす近赤外線吸収色素を含有する吸収層を備えたことを特徴とする。
（ｉ−１）波長４００〜８００ｎｍの吸収スペクトルにおいて、６７０〜７３０ｎｍに最大吸収波長λｍａｘを有する。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
（ｉ−３）分光透過率曲線において、前記最大吸収波長λｍａｘにおける透過率を１０％としたときの前記最大吸収波長より短波長側で透過率が８０％となる波長λ８０と、前記最大吸収波長λｍａｘとの差が６５ｎｍ以下である。
また、本発明に係る撮像装置は、上記光学フィルタを備えたことを特徴とする。
【発明の効果】
【０００９】
本発明は、近赤外光に対する遮断性に優れ、可視域、特に波長４３０〜５５０ｎｍの光の透過率が高い光学フィルタが得られる。また、該光学フィルタを搭載することで、色再現性に優れた撮像装置が得られる。
【図面の簡単な説明】
【００１０】
【図１】一実施形態の光学フィルタの例を概略的に示す断面図である。
【図２】実施例の光学フィルタに用いた反射層の分光透過率曲線を示す図である。
【図３】実施例の光学フィルタについて測定された分光透過率曲線を示す図である。
【発明を実施するための形態】
【００１１】
以下、本発明の実施の形態について説明するが、光学フィルタを「ＮＩＲフィルタ」、近赤外線吸収色素を「ＮＩＲ色素」、紫外線吸収色素を「ＵＶ色素」とも略記する。
【００１２】
＜ＮＩＲフィルタ＞
本発明の一実施形態のＮＩＲフィルタ（以下、「本フィルタ」という）は、１層または２層以上の吸収層を有する。吸収層が２層以上有する場合、各層は同じ構成でも異なってもよい。この場合、一方の層を、後述するようなＮＩＲ色素を含む樹脂からなる近赤外線吸収層とし、もう一方の層を、ＵＶ色素を含む樹脂からなる紫外線吸収層としてもよい。また、吸収層は、それそのものが基板（樹脂基板）として機能するものでもよい。
【００１３】
本フィルタは、特定の波長域の光を遮蔽する選択波長遮蔽層をさらに１層有してもよく、２層以上有してもよい。２層以上有する場合、各層は同じ構成でも異なってもよく、例えば、一方の層を、少なくとも近赤外光を遮蔽する近赤外線遮蔽層とし、もう一方の層を、少なくとも紫外光を遮蔽する紫外線遮蔽層としてもよい。
【００１４】
また、本フィルタは、透明基材を有してもよい。この場合、上記吸収層と選択波長遮断層は、透明基材の同一主面上に有してもよく、異なる主面上に有してもよい。吸収層と選択波長遮蔽層を同一主面上に有する場合、これらの積層順は特に限定されない。また、本フィルタは、反射防止層等の、他の機能層を有してもよい。
【００１５】
以下、本フィルタの構成例を説明する。図１（ａ）は、吸収層１１を備えた構成例であり、図１（ｂ）は、吸収層１１の一方の主面上に選択波長遮蔽層１２を備えた構成例である。なお、「吸収層１１の一方の主面上に、選択波長遮蔽層１２等の他の層を備える」とは、吸収層１１に接触して他の層が備わる場合に限らず、吸収層１１と他の層との間に、別の機能層が備わっている場合も含むものとし、以下の構成も同様である。図１（ｃ）は、透明基材１３の一方の主面上に吸収層１１を備えた構成例である。
【００１６】
図１（ａ）〜（ｃ）において、吸収層１１は、近赤外線吸収層および紫外線吸収層の２層が含まれてもよい。例えば、図１（ｂ）において、選択波長遮蔽層１２上に近赤外線吸収層を有し、近赤外線吸収層上に紫外線吸収層を有する構成でもよく、これら２層が逆の順に備わる構成でもよい。同様に、図１（ｃ）において、透明基材１３上に近赤外線吸収層を有し、近赤外線吸収層上に紫外線吸収層を有する構成でもよく、これら２層が逆の順に備わる構成でもよい。
【００１７】
図１（ｄ）は、透明基材１３の一方の主面上に吸収層１１を備え、透明基材１３の他方の主面上および吸収層１１の主面上に、選択波長遮蔽層１２ａおよび１２ｂを備えた例である。図１（ｅ）は、透明基材１３の両主面上に吸収層１１ａおよび１１ｂを備え、さらに吸収層１１ａおよび１１ｂの主面上に、選択波長遮蔽層１２ａおよび１２ｂを備えた例である。
【００１８】
選択波長遮蔽層１２ａ、１２ｂは、紫外光および近赤外光を反射し、可視光を透過する特性を有し、例えば、選択波長遮蔽層１２ａが、紫外光と第１の近赤外光を反射し、選択波長遮蔽層１２ｂが、紫外光と第２の近赤外光を反射する構成でもよい。
【００１９】
図１（ｆ）は、図１（ｄ）に示すフィルタの吸収層１１の主面上の選択波長遮蔽層１２ｂに代えて反射防止層１４を備えた例である。吸収層が最表面の構成をとる場合、吸収層上に反射防止層を設けるとよく、反射防止層は、吸収層の最表面だけでなく、吸収層の側面全体も覆ってよい。その場合、吸収層の防湿の効果を高められる。以下、とくにことわりがない場合、選択波長遮蔽層は、反射機能を有する「反射層」として説明する。
【００２０】
本フィルタは、（ｉｖ−１）を満たせばよく、（ｉｖ−２）〜（ｉｖ−６）の少なくとも一つを満たせば好ましく、（ｉｖ−１）〜（ｉｖ−６）すべてを満たせばより好ましい。
【００２１】
（ｉｖ−１）〜（ｉｖ−４）は、入射角０°の分光透過率曲線における要件である。
（ｉｖ−１）波長４３０〜５５０ｎｍの光の平均透過率が９０％以上であり、かつ波長４３０〜５５０ｎｍの光の最小透過率が７５％以上である。
（ｉｖ−２）波長６００〜７００ｎｍの光の平均透過率が２５％以上である。
（ｉｖ−３）波長３５０〜３９５ｎｍの光の平均透過率が２％以下である。
（ｉｖ−４）波長７１０〜１１００ｎｍの光の平均透過率が２％以下である。
（ｉｖ−５）入射角０°の分光透過率曲線の波長３８５〜４３０ｎｍの光の透過率と、入射角３０°の分光透過率曲線における波長３８５〜４３０ｎｍの光の透過率との差分の絶対値の平均値（以下、「波長３８５〜４３０ｎｍの透過率平均シフト量」という）が７％／ｎｍ以下である。
（ｉｖ−６）入射角０°の分光透過率曲線の波長６００〜７００ｎｍの光の透過率と、入射角３０°の分光透過率曲線における波長６００〜７００ｎｍの光の透過率との差分の絶対値の平均値（以下、「波長６００〜７００ｎｍの透過率平均シフト量」という）が７％／ｎｍ以下である。
【００２２】
（ｉｖ−１）を満たすことで、波長４３０〜５５０ｎｍの光の透過率を高めることができ、青色系の撮像の色再現性の精度をさらに高めることができる。
（ｉｖ−２）を満たすことで、固体撮像素子に不要な波長７００ｎｍ以上の光をカットしつつ、人間の視感度に関与する波長６００〜７００ｎｍの光を効率よく透過できる。
（ｉｖ−３）を満たすことで、波長３９５ｎｍ以下の光を遮蔽でき、固体撮像素子の分光感度を人間の視感度に近づけることができる。
（ｉｖ−４）を満たすことで、波長７１０〜１１００ｎｍの光を遮蔽でき、固体撮像素子の分光感度を人間の視感度に近づけることができる。
（ｉｖ−５）を満たすことで、波長３８５〜４３０ｎｍの光の入射角依存性を低くでき、この波長域における固体撮像素子の分光感度の入射角依存性を小さくできる。
（ｉｖ−６）を満たすことで、波長６００〜７００ｎｍの光の入射角依存性を低くでき、この波長域における固体撮像素子の分光感度の入射角依存性を小さくできる。
【００２３】
本フィルタは、（ｉｖ−１）において、波長４３０〜５５０ｎｍの光の平均透過率は９１％以上が好ましく、９２％以上がより好ましい。また、（ｉｖ−１）において、波長４３０〜５５０ｎｍの光の最小透過率は、７７％以上が好ましく、８０％以上がより好ましい。また、本フィルタは、（ｉｖ−２）において、波長６００〜７００ｎｍの光の平均透過率は３０％以上が好ましい。
【００２４】
また、本フィルタは、入射角０°の分光透過率曲線において、波長４３０〜４８０ｎｍの光の平均透過率は８７％以上が好ましく、８８％以上がより好ましく、８９％以上がより一層好ましく、９０％以上がさらに好ましい。とくに、該平均透過率が高いほど、青色系の色再現性の精度を高められる。
【００２５】
本フィルタは、（ｉｖ−３）において、波長３５０〜３９５ｎｍの光の平均透過率は１．５％以下が好ましく、１％以下がより好ましく、０．５％以下がさらに好ましい。また、（ｉｖ−４）において、波長７１０〜１１００ｎｍの光の平均透過率は１％以下が好ましく、０．５％以下がより好ましく、０．３％以下がさらに好ましい。また、（ｉｖ−５）において、波長３８５〜４３０ｎｍの透過率平均シフト量は６％／ｎｍ以下が好ましく、５％／ｎｍ以下がより好ましい。さらに、（ｉｖ−６）において、波長６００〜７００ｎｍの透過率平均シフト量は３％／ｎｍ以下が好ましく、２％／ｎｍ以下がより好ましい。
【００２６】
次に、本フィルタの透明基材、吸収層、反射層および反射防止層について説明する。
［透明基材］
透明基材を用いる場合、該透明基材の厚さは、０．０３〜５ｍｍが好ましく、薄型化の点から、０．０５〜１ｍｍがより好ましく、可視光を透過するものであれば、ガラスや、ニオブ酸リチウム、サファイヤ、結晶等の無機材料や、樹脂等の有機材料が使用できる。
【００２７】
透明基材に使用できる樹脂としては、ポリエチレンテレフタレート、ポリブチレンテレフタレート等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。
【００２８】
透明基材に使用できるガラスとしては、フツリン酸塩系ガラスやリン酸塩系ガラス等にＣｕＯ等を添加した吸収型のガラス（近赤外線吸収ガラス）、ソーダライムガラス、ホウケイ酸ガラス、無アルカリガラス、石英ガラス等が挙げられる。なお、「リン酸塩ガラス」には、ガラスの骨格の一部がＳｉＯ２で構成されるケイリン酸塩ガラスも含むものとする。
ここで、透明基材に使用されるＣｕＯを含有するガラスの具体的な組成例を記載する。
【００２９】
（１）質量％表示で、Ｐ２Ｏ５ ４６〜７０％、ＡｌＦ３ ０．２〜２０％、ＬｉＦ＋ＮａＦ＋ＫＦ０〜２５％、ＭｇＦ２＋ＣａＦ２＋ＳｒＦ２＋ＢａＦ２＋ＰｂＦ２ １〜５０％、ただし、Ｆ ０．５〜３２％、Ｏ ２６〜５４％を含む基礎ガラス１００質量部に対し、外割でＣｕＯ：０．５〜７質量部を含むガラス。
【００３０】
（２）質量％表示で、Ｐ２Ｏ５ ２５〜６０％、Ａｌ２ＯＦ３ １〜１３％、ＭｇＯ １〜１０％、ＣａＯ １〜１６％、ＢａＯ １〜２６％、ＳｒＯ ０〜１６％、ＺｎＯ ０〜１６％、Ｌｉ２Ｏ  ０〜１３％、Ｎａ２Ｏ ０〜１０％、Ｋ２Ｏ ０〜１１％、ＣｕＯ １〜７％、ΣＲＯ（Ｒ=Ｍｇ、Ｃａ、Ｓｒ、Ｂａ） １５〜４０％、ΣＲ’２Ｏ（Ｒ’＝Ｌｉ、Ｎａ、Ｋ） ３〜１８％（ただし、３９％モル量までのＯ２−イオンがＦ−イオンで置換されている）からなるガラス。
【００３１】
（３）質量％表示で、Ｐ２Ｏ５ ５〜４５％、ＡｌＦ３ １〜３５％、ＲＦ（ＲはＬｉ、Ｎａ、Ｋ） ０〜４０％、Ｒ’Ｆ２（Ｒ’はＭｇ、Ｃａ、Ｓｒ、Ｂａ、Ｐｂ、Ｚｎ） １０〜７５％、Ｒ”Ｆｍ（Ｒ”はＬａ、Ｙ、Ｃｄ、Ｓｉ、Ｂ、Ｚｒ、Ｔａ、ｍはＲ”の原子価に相当する数） ０〜１５％（ただし、フッ化物総合計量の７０％までを酸化物に置換可能）、およびＣｕＯ ０．２〜１５％を含むガラス。
【００３２】
（４）カチオン％表示で、Ｐ５＋ １１〜４３％、Ａｌ３＋ １〜２９％、Ｒカチオン（Ｍｇ、Ｃａ、Ｓｒ、Ｂａ、Ｐｂ、Ｚｎイオンの合量） １４〜５０％、Ｒ’カチオン（Ｌｉ、Ｎａ、Ｋイオンの合量） ０〜４３％、Ｒ”カチオン（Ｌａ、Ｙ、Ｇｄ、Ｓｉ、Ｂ、Ｚｒ、Ｔａイオンの合量） ０〜８％、およびＣｕ２＋ ０．５〜１３％を含み、さらにアニオン％でＦ− １７〜８０％を含有するガラス。
【００３３】
（５）カチオン％表示で、Ｐ５＋ ２３〜４１％、Ａｌ３＋ ４〜１６％、Ｌｉ＋ １１〜４０％、Ｎａ＋ ３〜１３％、Ｒ２＋（Ｍｇ２＋、Ｃａ２＋、Ｓｒ２＋、Ｂａ２＋、Ｚｎ２＋の合量） １２〜５３％、およびＣｕ２＋ ２．６〜４．７％を含み、さらにアニオン％でＦ− ２５〜４８％、およびＯ２− ５２〜７５％を含むガラス。
【００３４】
（６）質量％表示で、Ｐ２Ｏ５ ７０〜８５％、Ａｌ２Ｏ３ ８〜１７％、Ｂ２Ｏ３ １〜１０％、Ｌｉ２Ｏ ０〜３％、Ｎａ２Ｏ ０〜５％、Ｋ２Ｏ ０〜５％、ただし、Ｌｉ２Ｏ＋Ｎａ２Ｏ＋Ｋ２Ｏ ０．１〜５％、ＳｉＯ２ ０〜３％からなる基礎ガラス１００質量部に対し、外割でＣｕＯを０．１〜５質量部含むガラス。
【００３５】
市販品を例示すると、例えば、（１）のガラスとしては、ＮＦ−５０Ｅ、ＮＦ−５０ＥＸ、ＮＦ−５０Ｔ、ＮＦ−５０ＴＸ（旭硝子（株）製、商品名）等、（２）のガラスとしては、ＢＧ−６０、ＢＧ−６１（以上、ショット社製、商品名）等、（５）のガラスとしては、ＣＤ５０００（ＨＯＹＡ（株）製、商品名）等が挙げられる。
【００３６】
上記したＣｕＯ含有ガラスは、金属酸化物をさらに含有してもよい。金属酸化物として、例えば、Ｆｅ２Ｏ３、ＭｏＯ３、ＷＯ３、ＣｅＯ２、Ｓｂ２Ｏ３、Ｖ２Ｏ５等の１種または２種以上を含有すると、ＣｕＯ含有ガラスは紫外線吸収特性を有する。これらの金属酸化物の含有量は、ＣｕＯ含有ガラス１００質量部に対して、Ｆｅ２Ｏ３、ＭｏＯ３、ＷＯ３およびＣｅＯ２からなる群から選択される少なくとも１種を、Ｆｅ２Ｏ３ ０．６〜５質量部、ＭｏＯ３ ０．５〜５質量部、ＷＯ３ １〜６質量部、ＣｅＯ２ ２．５〜６質量部、またはＦｅ２Ｏ３とＳｂ２Ｏ３の２種をＦｅ２Ｏ３ ０．６〜５質量部＋Ｓｂ２Ｏ３ ０．１〜５質量部、もしくはＶ２Ｏ５とＣｅＯ２の２種をＶ２Ｏ５ ０．０１〜０．５質量部＋ＣｅＯ２ １〜６質量部とすることが好ましい。
【００３７】
［吸収層］
吸収層は、近赤外線吸収色素（Ａ）と、透明樹脂（Ｂ）とを含有し、典型的には、透明樹脂（Ｂ）中に近赤外線吸収色素（Ａ）が均一に溶解または分散した層または（樹脂）基板である。吸収層は、さらに紫外線吸収色素（Ｕ）を含有することが好ましい。また、吸収層は、前述のとおり、複数層設けてもよい。
【００３８】
本フィルタにおいて、吸収層の厚さ（吸収層が複数層からなる場合、各層の合計の厚さ）は、０．１〜１００μｍが好ましい。厚さが０．１μｍ未満では、所望の光学特性を十分に発現できないおそれがあり、厚さが１００μｍ超では層の平坦性が低下し、吸収率に面内のバラツキが生じるおそれがある。吸収層の厚さは、０．３〜５０μｍがより好ましい。また、反射防止層等の他の機能層を備えた場合、その材質によっては、吸収層が厚すぎて割れ等が生ずるおそれがあるため、吸収層の厚さは、０．３〜１０μｍが好ましい。
【００３９】
（近赤外線吸収色素（Ａ））
近赤外線吸収色素（Ａ）（以下、色素（Ａ）ともいう）は、１種または２種以上の組み合わせで、ジクロロメタンに溶解して測定される吸収特性が、（ｉ−１）〜（ｉ−３）を満たす色素を含む。
（ｉ−１）波長４００〜８００ｎｍの吸収スペクトルにおいて、波長６７０〜７３０ｎｍに最大吸収波長λｍａｘを有する。（ｉ−１）において、λｍａｘは、波長６８０〜７３０ｎｍに有すると好ましく、波長６８０〜７２０ｎｍに有するとより好ましく、波長６９０〜７２０ｎｍに有するとさらに好ましい。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
好ましくは、εＢ／εＡ≧７０であり、より好ましくはεＢ／εＡ≧８０であり、さらに好ましくはεＢ／εＡ≧８５である。
（ｉ−３）分光透過率曲線において、λｍａｘにおける透過率を１０％としたときの、λｍａｘより短波長側で透過率が８０％となる波長λ８０と、λｍａｘとの差λｍａｘ−λ８０が６５ｎｍ以下である。λｍａｘ−λ８０は、好ましくは６０ｎｍ以下、より好ましくは５５ｎｍ以下である。
【００４０】
（ｉ−１）〜（ｉ−３）を満たす色素を使用することにより、良好な近赤外線遮蔽特性を有しながら、可視光透過率、特に波長４３０〜５５０ｎｍの光の透過率を高めた光学フィルタが得られる。
具体的に（ｉ−１）を満たすことで、所定の近赤外光を十分に遮蔽できる。（ｉ−２）を満たすことで、特に波長４３０〜５５０ｎｍの光の透過率を高くできる。（ｉ−３）を満たすことで、可視域と近赤外域の境界付近の変化を急峻にできる。
【００４１】
色素（Ａ）は、（ｉ−１）〜（ｉ−３）を満たす色素のみで構成されることが好ましく、１種で（ｉ−１）〜（ｉ−３）を満たすことがより好ましい。この１種で（ｉ−１）〜（ｉ−３）を満たす色素を、色素（Ａ１）という。
【００４２】
色素（Ａ１）としては、式（ＡＩ）または式（ＡＩＩ）で示されるスクアリリウム系色素が挙げられる。本明細書において、式（ＡＩ）で示される色素を、色素（ＡＩ）、式（ＡＩＩ）で示される色素を、色素（ＡＩＩ）ともいい、他の色素についても同様である。また、後述するように、式（１ｎ）で表される基を基（１ｎ）とも記し、他の式で表される基も同様に記す。
【００４３】
【化１】
2016133099.tif 000003
ただし、式（ＡＩ）および式（ＡＩＩ）中の記号は以下のとおりである。
Ｘは、独立して、１つ以上の水素原子がハロゲン原子、炭素数１〜１２のアルキル基またはアルコキシ基で置換されていてもよい式（１）または式（２）で示される２価の有機基である。
−（ＣＨ２）ｎ１−    …（１）
式（１）中、ｎ１は２または３である。
−（ＣＨ２）ｎ２−Ｏ−（ＣＨ２）ｎ３−    …（２）
式（２）中、ｎ２とｎ３はそれぞれ独立して０〜２の整数であり、ｎ２＋ｎ３は１または２である。
Ｒ１は、独立して、飽和環構造を含んでもよく、分岐を有してもよい炭素数１〜１２の飽和もしくは不飽和炭化水素基、炭素数３〜１２の飽和環状炭化水素基、炭素数６〜１２のアリール基または炭素数７〜１３のアルアリール基を示す。
Ｒ２は、独立して、１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基である。
Ｒ３、Ｒ４、Ｒ５およびＲ６は、独立して、水素原子、ハロゲン原子、または炭素数１〜１０のアルキル基もしくはアルコキシ基を示す。
ｎは２または３である。
【００４４】
なお、本明細書において、飽和もしくは不飽和の環構造とは、炭化水素環および環構成原子として酸素原子を有するヘテロ環をいう。さらに、環を構成する炭素原子に炭素数１〜１０のアルキル基が結合した構造もその範疇に含むものとする。
また、アリール基は芳香族化合物が有する芳香環、例えば、ベンゼン環、ナフタレン環、ビフェニル、フラン環、チオフェン環、ピロール環等を構成する炭素原子を介して結合する基をいう。アルアリール基は、１以上のアリール基で置換された、飽和環構造を含んでもよい直鎖状もしくは分枝状の飽和もしくは不飽和炭化水素基または飽和環状炭化水素基をいう。
【００４５】
色素（ＡＩ）および色素（ＡＩＩ）は、分子構造の中央にスクアリリウム骨格を有し、スクアリリウム骨格の左右に各１個のベンゼン環が結合し、そのベンゼン環は４位で窒素原子と結合し、該窒素原子とベンゼン環の４位と５位の炭素原子を含む複素環が形成された縮合環構造を左右に有する。さらに、色素（ＡＩ）は、左右に各１個のベンゼン環の２位でそれぞれ式（ａ１）で示されるスルホンアミド基と結合し、色素（ＡＩＩ）は、左右に各１個のベンゼン環の２位でそれぞれ式（ａ２）で示されるスルホンアミド基と結合する。
【化２】
2016133099.tif 000004
【００４６】
色素（ＡＩ）および色素（ＡＩＩ）において、左右に１個ずつ存在する縮合環構造を構成するベンゼン環以外の環の構成は、Ｘにより決定され、それぞれ独立して員数が５または６の複素環である。前記複素環の一部を構成する２価の基Ｘは、式（１）で示されるように骨格が炭素原子のみで構成されてもよく、式（２）で示されるように酸素原子を含んでもよい。式（２）において、酸素原子の位置は特に制限されない。すなわち、窒素原子と酸素原子が結合してもよく、ベンゼン環に酸素原子が直接結合してもよい。また、炭素原子に挟まれるように酸素原子が位置してもよい。
【００４７】
左右のＸは同一であっても異なってもよいが、生産性の観点から同一が好ましい。またＲ１〜Ｒ６についても、スクアリリウム骨格を挟んで左右で同一であっても異なってもよいが、生産性の観点から同一が好ましい。
【００４８】
色素（ＡＩ）および色素（ＡＩＩ）は上記のように、スクアリリウム骨格の左右に結合するベンゼン環の２位にスルホンアミド基が結合しており、これにより、従来のスクアリリウム系色素と同等の、近赤外域での分光透過率特性を有しながら、可視域、特に波長４３０〜５５０ｎｍの光の透過率がより高められる。これは、ベンゼン環への結合基をスルホンアミド基とすることで、窒素原子の電子密度の低下を抑制できるからと考えられる。また、スルホンアミド基は安定な結合基であるため、熱や光に対する安定性も高められる。さらに、樹脂への溶解性も損なわれないため、染料としての使用も可能になる。
【００４９】
色素（ＡＩ）および色素（ＡＩＩ）は、有機溶媒に対する溶解性が良好で、したがって、透明樹脂への相溶性も良好である。その結果、吸収層の厚さを薄くしても優れた分光特性を有し、光学フィルタを小型化、薄型化できる。また、吸収層の厚さを薄くできるため、加熱による吸収層の熱膨張を抑制でき、反射層や例えば反射防止層を形成する際の、それらの層の割れ等の発生を抑制できる。すなわち、反射層や反射防止層等を形成する際、その材質によっては熱処理が施されることがあり、吸収層の厚さが厚いと、熱処理時の吸収層の膨張によってそれらの層に割れ等が発生するおそれがある。また、有機溶媒に対する溶解性、透明樹脂への相溶性の観点から、置換基Ｒ１は、分岐構造を有する基が好ましい。
【００５０】
色素（ＡＩ）および色素（ＡＩＩ）は、スルホンアミド基が含まれることにより、耐熱性も良好であるため、反射層や反射防止層等の熱処理等の際にも、その性能の劣化を抑制できる。また、耐熱性の観点からも、置換基Ｒ１は、分岐構造を有する基が好ましい。
【００５１】
さらに、色素（ＡＩ）および色素（ＡＩＩ）は、耐光性も良好である。耐光性の観点から、スルホンアミド基のＳ原子に結合する基は、アルキル基もしくはアルコシキ基が好ましく、特に炭素数１〜１２のアルキル基またはアルコシキ基が好ましい。
【００５２】
色素（ＡＩ）および色素（ＡＩＩ）のＸは、式（３）で示される２価の有機基が好ましい。
−ＣＲ７２−（ＣＲ８２）ｎ４−    …（３）
式（３）は、左側がベンゼン環に結合し右側がＮに結合する２価の基を示し、ｎ４は１または２である。ｎ４は１が好ましい。Ｒ７は、それぞれ独立して、分岐を有してもよい炭素数１〜１２のアルキル基またはアルコキシ基であり、炭素数１〜６の分岐を有してもよいアルキル基またはアルコキシ基が好ましい。Ｒ８はそれぞれ独立して、水素原子、または分岐を有してもよい炭素数１〜１２のアルキル基またはアルコキシ基であり、水素原子、または分岐を有してもよい炭素数１〜６のアルキル基またはアルコキシ基が好ましい。
【００５３】
Ｘは、式（１１−１）〜（１２−３）で示される２価の有機基のいずれかであることが特に好ましい。式（１１−１）〜式（１２−３）は、いずれも左側がベンゼン環に結合し右側がＮに結合する２価の基を示す。
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）２−              …（１１−４）
−Ｃ（ＣＨ３）２−Ｃ（ＣＨ３）（Ｃ２Ｈ５）−      …（１１−５）
−Ｃ（ＣＨ３）２−Ｃ（ＣＨ３）（ＣＨ（ＣＨ３）２）−    …（１１−６）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
これらのうちでも、Ｘは、基（１１−１）〜（１１−６）のいずれかが好ましい。
【００５４】
以下に、Ｘが好ましい基からなる色素（Ａｉ）および色素（Ａｉｉ）の構造式を示す。式（Ａｉ）、（Ａｉｉ）中、Ｒ１〜Ｒ６は、式（ＡＩ）、（ＡＩＩ）におけるＲ１〜Ｒ６と同じ意味である。また、Ｒ２１、Ｒ２２は、分岐を有してもよい炭素数１〜６のアルキル基またはアルコキシ基、Ｒ２３、Ｒ２４は、水素原子、または分岐を有してもよい炭素数１〜６のアルキル基もしくはアルコキシ基である。
【化３】
2016133099.tif 000005
【００５５】
色素（ＡＩ）および色素（ＡＩＩ）のＲ１は、溶解性、耐熱性、さらに分光透過率曲線における可視域と近赤外域の境界付近の変化の急峻性の観点から、独立して、式（４−１）または式（４−２）で示される基がより好ましい。
【化４】
2016133099.tif 000006
式（４−１）および式（４−２）中、Ｒ１１、Ｒ１２、Ｒ１３、Ｒ１４およびＲ１５は、独立して、水素原子、ハロゲン原子、または炭素数１〜４のアルキル基を示す。
【００５６】
色素（ＡＩ）および色素（ＡＩＩ）のＲ３およびＲ４は、独立して、水素原子、ハロゲン原子、または炭素数１〜６のアルキル基もしくはアルコキシ基が好ましく、いずれも水素原子がより好ましい。
【００５７】
色素（ＡＩ）のＲ２は、耐光性の点から、独立して、分岐を有してもよい炭素数１〜１２のアルキル基もしくはアルコキシ基、または不飽和の環構造を有する炭素数６〜１６の炭化水素基が好ましい。不飽和の環構造としては、ベンゼン、トルエン、キシレン、フラン、ベンゾフラン等が挙げられる。Ｒ２は、独立して、分岐を有してもよい炭素数１〜１２のアルキル基もしくはアルコキシ基がより好ましい。
【００５８】
色素（ＡＩＩ）のＲ５およびＲ６は、分子量を大きく増大させず、添加量、スクアリリウムへの反応性、樹脂への溶解性等の観点から、水素原子、フッ素原子、炭素数１〜５のアルキル基がより好ましい。
【００５９】
色素（Ａ１）としては、色素（Ａｉ）または色素（Ａｉｉ）がより好ましく、これらの中でも、表１、２に示す構成の色素（Ａ１−１）〜（Ａ１−２６）がさらに好ましい。また、色素の溶解性、耐熱性、分光透過率曲線における可視域と近赤外域の境界付近の変化の急峻性の観点から、色素（Ａ１−９）〜（Ａ１−２６）が好ましく、色素の耐光性をさらに考慮すると、色素（Ａ１−１０）、（Ａ１−１３）、（Ａ１−１５）、（Ａ１−２１）、（Ａ１−２４）〜（Ａ１−２６）が特に好ましい。なお、色素（Ａ１−１）〜（Ａ１−２６）において、左右に１個ずつ計２個存在するＲ１は左右で同じであり、Ｒ２〜Ｒ６、Ｒ２１〜Ｒ２４、についても同様である
【００６０】
【表１】
2016133099.tif 000007
【００６１】
【表２】
2016133099.tif 000008
【００６２】
上記色素（ＡＩ）および色素（ＡＩＩ）は、従来公知の方法、例えば、米国特許出願公開第２０１４／００６１５０５号明細書、国際公開第１４／０８８０６３号明細書に記載された方法で製造可能である。具体的には、色素（ＡＩ）は、３，４−ジヒドロキシ−３−シクロブテン−１，２−ジオン（スクアリン酸）と、スクアリン酸と結合して式（ＡＩ）に示す構造を形成可能な縮合環を有する化合物とを反応させることで製造できる。また、色素（ＡＩＩ）は、スクアリン酸と、スクアリン酸と結合して式（ＡＩＩ）に示す構造を形成可能な縮合環を有する化合物とを反応させることで製造できる。例えば、色素（ＡＩ）が左右対称の構造である場合には、スクアリン酸１当量に対して上記範囲で所望の構造の縮合環を有する化合物２当量を反応させればよい。
【００６３】
以下に、具体例として、色素（Ａｉ）（ただし、Ｒ２１は水素原子、Ｒ２２〜Ｒ２４はメチル基）を得る際の反応経路を示す。反応式（Ｆ１）においてスクアリン酸を（ｓ）で示す。反応式（Ｆ１）によれば、インドール骨格に所望の置換基（Ｒ１、Ｒ３、Ｒ４）を有する化合物（ｄ）の、ベンゼン環にアミノ基を導入し（ｆ）、さらに所望の置換基Ｒ２を有するカルボンスルホン酸塩化物（ｇ）を反応させてスルホンアミド化合物（ｈ）を得る。スクアリン酸（ｓ）１当量に対し、スルホンアミド化合物（ｈ）２当量を反応させて、色素（Ａｉ）を得る。
【化５】
2016133099.tif 000009
【００６４】
反応式（Ｆ１）中、Ｒ１〜Ｒ４は、式（Ａｉ）におけるＲ１〜Ｒ４と同じ意味であり、Ｍｅはメチル基、ＴＨＦはテトラヒドロフランを示す。以下、本明細書中、Ｍｅ、ＴＨＦは前記と同じ意味で用いられる。
【００６５】
本実施形態においては、色素（Ａ）として色素（Ａ１）の１種を単独で用いてもよく、２種以上を併用してもよい。色素（Ａ）には、色素（Ａ１）以外のＮＩＲ色素を含有してもよいが、色素（Ａ１）のみを使用することが好ましい。
【００６６】
吸収層中における色素（Ａ）の含有量は、透明樹脂（Ｂ）１００質量部に対して、０．１〜３０質量部が好ましい。０．１質量部以上とすることで所望の近赤外線吸収能が得られ、３０質量部以下とすることで、近赤外線吸収能の低下やヘイズ値の上昇等が抑制される。含有量は、０．５〜２５質量部がより好ましく、１〜２０質量部がさらに好ましい。
【００６７】
（紫外線吸収色素（Ｕ））
紫外線吸収色素（Ｕ）（以下、色素（Ｕ）ともいう。）としては、（ｉｉ−１）を満たすものが好ましい。
【００６８】
（ｉｉ−１）ジクロロメタンに溶解して測定される波長３５０〜８００ｎｍの吸収スペクトル（以下、「色素（Ｕ）の吸収スペクトル」という）において、波長３６０〜４１５ｎｍに最大吸収波長を有する。
【００６９】
（ｉｉ−１）を満たす色素（Ｕ）を使用すれば、最大吸収波長が適切かつ急峻な吸収スペクトルの立ち上がりをもつので波長４３０ｎｍ以上の光の透過率を低下させずに良好な紫外線遮蔽特性が得られる。色素（Ｕ）の吸収スペクトルにおいて、色素（Ｕ）の最大吸収波長は波長３７０〜４１５ｎｍにあるとより好ましく、波長３９０〜４１０ｎｍにあるとさらに好ましい。
【００７０】
本実施形態に好適な（ｉｉ−１）を満たしている色素（以下、色素（Ｕ１）という）の具体例は、オキサゾール系、メロシアニン系、シアニン系、ナフタルイミド系、オキサジアゾール系、オキサジン系、オキサゾリジン系、ナフタル酸系、スチリル系、アントラセン系、環状カルボニル系、トリアゾール系等の色素が挙げられる。
【００７１】
市販品としては、例えば、オキサゾール系として、Ｕｖｉｔｅｘ（登録商標）ＯＢ（Ｃｉｂａ社製  商品名）、Ｈａｋｋｏｌ（登録商標）  ＲＦ−Ｋ（昭和化学工業（株）製  商品名）、Ｎｉｋｋａｆｌｕｏｒ  ＥＦＳ、Ｎｉｋｋａｆｌｕｏｒ  ＳＢ−ｃｏｎｃ（以上、いずれも日本化学工業（株）製  商品名）等が挙げられる。メロシアニン系として、Ｓ０５１１（Ｆｅｗ  Ｃｈｅｍｉｃａｌｓ社製  商品名）等が挙げられる。シアニン系として、ＳＭＰ３７０、ＳＭＰ４１６（以上、いずれも（株）林原製  商品名）等が挙げられる。ナフタルイミド系として、Ｌｕｍｏｇｅｎ（登録商標）Ｆ  ｖｉｏｌｅｔ５７０（ＢＡＳＦ社製  商品名）等が挙げられる。
【００７２】
色素（Ｕ１）として、一般式（Ｎ）で示される色素（色素（Ｎ））も挙げられる。
【化６】
2016133099.tif 000010
【００７３】
式（Ｎ）中、Ｒ１８は、それぞれ独立に、飽和もしくは不飽和の環構造を含んでもよく、分岐を有してもよい炭素数１〜２０の炭化水素基を示す。具体的には、直鎖状または分枝状のアルキル基、アルケニル基、飽和環状炭化水素基、アリール基、アルアリール基等が挙げられる。また、式（Ｎ）中、Ｒ１９は、それぞれ独立に、シアノ基、または式（ｎ）で示される基である。
−ＣＯＯＲ３０      …（ｎ）
式（ｎ）中、Ｒ３０は、飽和もしくは不飽和の環構造を含んでもよく、分岐を有してもよい炭素数１〜２０の炭化水素基を示す。具体的には、直鎖状または分枝鎖状のアルキル基、アルケニル基、飽和環状炭化水素基、アリール基、アルアリール基等が挙げられる。
【００７４】
色素（Ｎ）中のＲ１８としては、式（１ｎ）〜（４ｎ）で示される基が中でも好ましい。また、色素（Ｎ）中のＲ１９としては、式（５ｎ）で示される基が中でも好ましい。
【００７５】
【化７】
2016133099.tif 000011
【００７６】
色素（Ｎ）の具体例としては、表３に示す構成の色素（Ｎ−１）〜（Ｎ−４）が例示できる。なお、表３におけるＲ１８およびＲ１９の具体的な構造は、式（１ｎ）〜（５ｎ）に対応する。表３には対応する色素略号も示した。なお、色素（Ｎ−１）〜（Ｎ−４）において、２個存在するＲ１８は同じであり、Ｒ１９も同様である。
【００７７】
【表３】
2016133099.tif 000012
【００７８】
以上例示した色素（Ｕ１）の中でも、オキサゾール系、メロシアニン系の色素が好ましく、その市販品としては、例えば、Ｕｖｉｔｅｘ（登録商標）ＯＢ、Ｈａｋｋｏｌ（登録商標）  ＲＦ−Ｋ、Ｓ０５１１が挙げられる。
【００７９】
（メロシアニン系色素）
色素（Ｕ１）としては、特に、一般式（Ｍ）で示されるメロシアニン系色素が好ましい。
【００８０】
【化８】
2016133099.tif 000013
式（Ｍ）中、Ｙは、Ｑ６およびＱ７で置換されたメチレン基または酸素原子を示す。ここで、Ｑ６およびＱ７は、それぞれ独立に、水素原子、ハロゲン原子、または炭素数１〜１０のアルキル基もしくはアルコキシ基を表す。Ｑ６およびＱ７は、それぞれ独立に、水素原子、または、炭素数１〜１０のアルキル基もしくはアルコキシ基が好ましく、いずれも水素原子であるか、少なくとも一方が水素原子で他方が炭素数１〜４のアルキル基がより好ましい。特に好ましくは、Ｑ６およびＱ７はいずれも水素原子である。
【００８１】
Ｑ１は、置換基を有していてもよい炭素数１〜１２の１価の炭化水素基を表す。置換基を有しない１価の炭化水素基としては、水素原子の一部が脂肪族環、芳香族環もしくはアルケニル基で置換されていてもよい炭素数１〜１２のアルキル基、水素原子の一部が芳香族環、アルキル基もしくはアルケニル基で置換されていてもよい炭素数３〜８のシクロアルキル基、および水素原子の一部が脂肪族環、アルキル基もしくはアルケニル基で置換されていてもよい炭素数６〜１２のアリール基が好ましい。
Ｑ１が無置換のアルキル基である場合、そのアルキル基は直鎖状であっても、分岐状であってもよく、その炭素数は１〜６がより好ましい。
【００８２】
水素原子の一部が脂肪族環、芳香族環もしくはアルケニル基で置換された炭素数１〜１２のアルキル基としては、炭素数３〜６のシクロアルキル基を有する炭素数１〜４のアルキル基、フェニル基で置換された炭素数１〜４のアルキル基がより好ましく、フェニル基で置換された炭素数１または２のアルキル基が特に好ましい。なお、アルケニル基で置換されたアルキル基とは、全体としてアルケニル基であるが１、２位間に不飽和結合を有しないものを意味し、例えばアリル基や３−ブテニル基等をいう。
置換基を有する炭化水素基としては、アルコキシ基、アシル基、アシルオキシ基、シアノ基、ジアルキルアミノ基または塩素原子を１個以上有する炭化水素基が好ましい。これらアルコキシ基、アシル基、アシルオキシ基およびジアルキルアミノ基の炭素数は１〜６が好ましい。
【００８３】
好ましいＱ１は、水素原子の一部がシクロアルキル基またはフェニル基で置換されていてもよい炭素数１〜６のアルキル基である。特に好ましいＱ１は炭素数１〜６のアルキル基であり、具体的には、例えば、メチル基、エチル基、プロピル基、イソプロピル基、ブチル基、イソブチル基、ｔ−ブチル基等が挙げられる。
【００８４】
Ｑ２〜Ｑ５は、それぞれ独立に、水素原子、ハロゲン原子、または、炭素数１〜１０のアルキル基もしくはアルコキシ基を表す。アルキル基及びアルコキシ基の炭素数は１〜６が好ましく、１〜４がより好ましい。Ｑ２およびＱ３は、少なくとも一方が、アルキル基が好ましく、いずれもアルキル基がより好ましい。Ｑ２またはＱ３がアルキル基でない場合は、水素原子がより好ましい。Ｑ２およびＱ３は、いずれも炭素数１〜６のアルキル基が特に好ましい。Ｑ４およびＱ５は、少なくとも一方が、水素原子が好ましく、いずれも水素原子がより好ましい。Ｑ４またはＱ５が水素原子でない場合は、炭素数１〜６のアルキル基が好ましい。
【００８５】
Ｚは、式（Ｚ１）〜（Ｚ５）で表される２価の基のいずれかを表す。
【化９】
2016133099.tif 000014
【００８６】
式（Ｚ１）〜（Ｚ５）において、Ｑ８およびＱ９は、それぞれ独立に、置換基を有していてもよい炭素数１〜１２の１価の炭化水素基を表す。Ｑ８およびＱ９は、異なる基であってもよいが、同一の基が好ましい。
【００８７】
置換基を有しない１価の炭化水素基としては、水素原子の一部が脂肪族環、芳香族環もしくはアルケニル基で置換されていてもよい炭素数１〜１２のアルキル基、水素原子の一部が芳香族環、アルキル基もしくはアルケニル基で置換されていてもよい炭素数３〜８のシクロアルキル基、および、水素原子の一部が脂肪族環、アルキル基もしくはアルケニル基で置換されていてもよい炭素数６〜１２のアリール基が好ましい。
【００８８】
Ｑ８およびＱ９が無置換のアルキル基である場合、そのアルキル基は直鎖状であっても、分岐状であってもよく、その炭素数は１〜６がより好ましい。
水素原子の一部が脂肪族環、芳香族環もしくはアルケニル基で置換された炭素数１〜１２のアルキル基としては、炭素数３〜６のシクロアルキル基を有する炭素数１〜４のアルキル基、フェニル基で置換された炭素数１〜４のアルキル基がより好ましく、フェニル基で置換された炭素数１または２のアルキル基が特に好ましい。なお、アルケニル基で置換されたアルキル基とは、全体としてアルケニル基であるが１、２位間に不飽和結合を有しないものを意味し、例えばアリル基や３−ブテニル基等をいう。
【００８９】
置換基を有する１価の炭化水素基としては、アルコキシ基、アシル基、アシルオキシ基、シアノ基、ジアルキルアミノ基または塩素原子を１個以上有する炭化水素基が好ましい。これらアルコキシ基、アシル基、アシルオキシ基およびジアルキルアミノ基の炭素数は１〜６が好ましい。
【００９０】
好ましいＱ８およびＱ９は、いずれも、水素原子の一部がシクロアルキル基またはフェニル基で置換されていてもよい炭素数１〜６のアルキル基である。
特に好ましいＱ８およびＱ９は、いずれも、炭素数１〜６のアルキル基であり、具体的には、例えば、メチル基、エチル基、プロピル基、イソプロピル基、ブチル基、イソブチル基、ｔ−ブチル基等が挙げられる。
【００９１】
Ｑ１０〜Ｑ１９は、それぞれ独立に、水素原子、または、置換基を有していてもよい炭素数１〜１２の１価の炭化水素基を表す。置換基を有していてもよい炭素数１〜１２の１価の炭化水素基は、前記Ｑ８、Ｑ９と同様の炭化水素基である。置換基を有していてもよい炭素数１〜１２の１価の炭化水素基としては、置換基を有しない炭素数１〜６のアルキル基が好ましい。
【００９２】
Ｑ１０とＱ１１は、いずれも、炭素数１〜６のアルキル基がより好ましく、それらは同一のアルキル基が特に好ましい。
Ｑ１２、Ｑ１５は、いずれも水素原子であるか、置換基を有しない炭素数１〜６のアルキル基が好ましい。同じ炭素原子に結合した２つの基（Ｑ１３とＱ１４、Ｑ１６とＱ１７、Ｑ１８とＱ１９）は、いずれも水素原子であるか、いずれも炭素数１〜６のアルキル基が好ましい。
【００９３】
式（Ｍ）で表される化合物としては、Ｙが酸素原子であり、Ｚが基（Ｚ１）または基（Ｚ２）である化合物、および、ＹがＱ６およびＱ７で置換されたメチレン基であり、Ｚが基（Ｚ１）または基（Ｚ５）である化合物が好ましい。
Ｙが酸素原子である場合のＺとしては、Ｑ１が炭素数１〜６のアルキル基、Ｑ２とＱ３がいずれも水素原子であるかいずれも炭素数炭素数１〜６のアルキル基、Ｑ４、Ｑ５がいずれも水素原子ある、基（Ｚ１）または基（Ｚ２）がより好ましい。特に、Ｑ１が炭素数１〜６のアルキル基、Ｑ２とＱ３がいずれも炭素数１〜６のアルキル基、Ｑ４、Ｑ５がいずれも水素原子ある、基（Ｚ１）または基（Ｚ２）が好ましい。
【００９４】
ＹがＱ６およびＱ７で置換されたメチレン基であり、Ｚが基（Ｚ１）または基（Ｚ５）である化合物としては、Ｑ１が炭素数１〜６のアルキル基、Ｑ２とＱ３がいずれも水素原子であるかいずれも炭素数１〜６のアルキル基、Ｑ４〜Ｑ７がいずれも水素原子ある、基（Ｚ１）または基（Ｚ５）が好ましく、Ｑ１が炭素数１〜６のアルキル基、Ｑ２〜Ｑ７がいずれも水素原子ある、基（Ｚ１）または基（Ｚ５）がより好ましい。
式（Ｍ）で表される化合物としては、Ｙが酸素原子であり、Ｚが基（Ｚ１）または基（Ｚ２）である化合物が好ましく、Ｙが酸素原子であり、Ｚが基（Ｚ１）である化合物が特に好ましい。
【００９５】
色素（Ｍ）の具体例としては、式（Ｍ−１）〜（Ｍ−１１）で表される化合物が挙げられる。
【化１０】
2016133099.tif 000015
【００９６】
【化１１】
2016133099.tif 000016
【００９７】
また、色素（Ｕ１）として、Ｅｘｉｔｏｎ社製のＡＢＳ４０７、ＱＣＲ  Ｓｏｌｕｔｉｏｎｓ  Ｃｏｒｐ．社製のＵＶ３８１Ａ、ＵＶ３８１Ｂ、ＵＶ３８２Ａ、ＵＶ３８６Ａ、ＶＩＳ４０４Ａ、ＨＷ Ｓａｎｄ社製のＡＤＡ１２２５、ＡＤＡ３２０９、ＡＤＡ３２１６、ＡＤＡ３２１７、ＡＤＡ３２１８、ＡＤＡ３２３０、ＡＤＡ５２０５、ＡＤＡ２０５５、ＡＤＡ６７９８、ＡＤＡ３１０２、ＡＤＡ３２０４、ＡＤＡ３２１０、ＡＤＡ２０４１、ＡＤＡ３２０１、ＡＤＡ３２０２、ＡＤＡ３２１５、ＡＤＡ３２１９、ＡＤＡ３２２５、ＡＤＡ３２３２、ＡＤＡ４１６０、ＡＤＡ５２７８、ＡＤＡ５７６２、ＡＤＡ６８２６、ＡＤＡ７２２６、ＡＤＡ４６３４、ＡＤＡ３２１３、ＡＤＡ３２２７、ＡＤＡ５９２２、ＡＤＡ５９５０、ＡＤＡ６７５２、ＡＤＡ７１３０、ＡＤＡ８２１２、ＡＤＡ２９８４、ＡＤＡ２９９９、ＡＤＡ３２２０、ＡＤＡ３２２８、ＡＤＡ３２３５、ＡＤＡ３２４０、ＡＤＡ３２１１、ＡＤＡ３２２１、ＡＤＡ５２２０、ＡＤＡ７１５８、ＣＲＹＳＴＡＬＹＮ社製のＤＬＳ３８１Ｂ、ＤＬＳ３８１Ｃ、ＤＬＳ３８２Ａ、ＤＬＳ３８６Ａ、ＤＬＳ４０４Ａ、ＤＬＳ４０５Ａ、ＤＬＳ４０５Ｃ、ＤＬＳ４０３Ａ等を用いてもよい。
【００９８】
本実施形態においては、色素（Ｕ１）として、上記色素（Ｕ１）としての吸収特性を有する複数の化合物から選ばれる１種を単独で用いてもよく、２種以上を併用してもよい。
【００９９】
色素（Ｕ）は、好ましくは色素（Ｕ１）の１種または２種以上を含有する。色素（Ｕ）は、色素（Ｕ１）以外に、その他の紫外線吸収色素を含有してもよいが、その場合、色素（Ｕ１）による効果を損なわない範囲が好ましい。
【０１００】
吸収層中における色素（Ｕ）の含有量は、本フィルタの入射角０°の分光透過率曲線の波長４００〜４２５ｎｍに透過率が５０％となる波長を有するように定めることが好ましい。色素（Ｕ）は、吸収層中において、透明樹脂の１００質量部に対して、０．０１〜３０質量部含有するのが好ましく、０．０５〜２５質量部がより好ましく、０．１〜２０質量部がさらに好ましい。
【０１０１】
（透明樹脂（Ｂ））
透明樹脂（Ｂ）としては、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂、およびポリエステル樹脂が挙げられる。透明樹脂（Ｂ）は、これらの樹脂から１種を単独で使用してもよく、２種以上を混合して使用してもよい。
【０１０２】
上記の中でも、透明性、色素（Ａ）や色素（Ｕ）の透明樹脂（Ｂ）に対する溶解性、および耐熱性の観点から、透明樹脂は、ガラス転移点（Ｔｇ）の高い樹脂が好ましい。具体的に、ポリエステル樹脂、ポリカーボネート樹脂、ポリエーテルサルホン樹脂、ポリアリレート樹脂、ポリイミド樹脂、およびエポキシ樹脂から選ばれる１種以上が好ましく、ポリエステル樹脂、ポリイミド樹脂から選ばれる１種以上がより好ましい。ポリエステル樹脂は、ポリエチレンテレフタレート樹脂、ポリエチレンナフタレート樹脂等が好ましい。
【０１０３】
透明樹脂（Ｂ）としては、市販品を用いてもよく、アクリル樹脂として、オグソール（登録商標）ＥＡ−Ｆ５００３（大阪ガスケミカル（株）製、商品名）、ポリメチルメタクリレート、ポリイソブチルメタクリレート（以上、いずれも東京化成工業（株）製、商品名）、ＢＲ５０（三菱レイヨン（株）製、商品名）等が挙げられる。
【０１０４】
また、ポリエステル樹脂として、ＯＫＰ４ＨＴ、ＯＫＰ４、Ｂ−ＯＫＰ２、ＯＫＰ−８５０（以上、いずれも大坂ガスケミカル（株）製、商品名）、バイロン（登録商標）１０３（東洋紡（株）製、商品名）等、ポリカーボネート樹脂として、ＬｅＸａｎ（登録商標）ＭＬ９１０３(ｓａｂｉｃ社製、商品名）、ＥＰ５０００（三菱ガス化学（株）製、商品名）、ＳＰ３８１０、ＳＰ１５１６、ＴＳ２０２０（以上、いずれも帝人化成（株）製、商品名）、ｘｙｌｅｘ（登録商標）７５０７（ｓａｂｉｃ社製、商品名)等、環状オレフィン樹脂として、ＡＲＴＯＮ（登録商標）（ＪＳＲ（株）製、商品名）、ＺＥＯＮＥＸ（登録商標）（日本ゼオン（株）製、商品名）等、ポリイミド樹脂として、ネオプリム（登録商標）Ｃ３６５０、同Ｃ３６３０、同Ｃ３４５０、同Ｃ３Ｇ３０（以上、いずれも三菱ガス化学（株）製、商品名）、ＪＬ２０（新日本理化（株）製、商品名）（これらのポリイミド樹脂には、シリカが含まれていてもよい）等が挙げられる。
【０１０５】
（その他の成分）
吸収層は、さらに、本発明の効果を損なわない範囲で、色調補正色素、レベリング剤、帯電防止剤、熱安定剤、光安定剤、酸化防止剤、分散剤、難燃剤、滑剤、可塑剤等の任意成分を含有してもよい。
（吸収層）
吸収層は、例えば、色素（Ａ）（および色素（Ｕ））と、透明樹脂（Ｂ）または透明樹脂（Ｂ）の原料成分と、必要に応じて配合される各成分とを、溶媒に溶解または分散させて塗工液を調製し、これを基材に塗工し乾燥させ、さらに必要に応じて硬化させ形成できる。上記基材は、本フィルタの構成部材として適用可能な透明基材でもよいし、吸収層を形成する際にのみ使用する基材、例えば剥離性の基材でもよい。
【０１０６】
色素（Ａ）、色素（Ｕ）、透明樹脂（Ｂ）等を溶解または分散するための溶媒としては、色素（Ａ）と、色素（Ｕ）と、透明樹脂（Ｂ）または透明樹脂（Ｂ）の原料成分等を、安定に分散できる分散媒または溶解できる溶媒であれば、特に限定されない。なお、本明細書において「溶媒」の用語は、分散媒および溶媒の両方を含む概念で用いられる。
【０１０７】
塗工液には、界面活性剤を含有でき、これにより、外観、特に、微小な泡によるボイド、異物等の付着による凹み、乾燥工程でのはじきを改善できる。界面活性剤は、特に限定されず、カチオン系、アニオン系、ノニオン系等の公知のものを任意に使用できる。
【０１０８】
塗工液の塗工には、浸漬コーティング法、キャストコーティング法、スプレーコーティング法、スピンナーコーティング法、ビードコーティング法、ワイヤーバーコーティング法、ブレードコーティング法、ローラーコーティング法、カーテンコーティング法、スリットダイコーター法、グラビアコーター法、スリットリバースコーター法、マイクログラビア法、インクジェット法、またはコンマコーター法等のコーティング法を使用できる。その他、バーコーター法、スクリーン印刷法、フレキソ印刷法等も使用できる。
【０１０９】
上記塗工液を基材上に塗工後、乾燥により吸収層が形成され、塗工液が透明樹脂の原料成分を含有する場合には、さらに硬化処理を行う。反応が熱硬化の場合は、乾燥と硬化を同時に実施できるが、光硬化の場合は、乾燥と別に硬化工程を設ける。
【０１１０】
なお、本フィルタが構成部材として透明基板を含む場合であっても、上記塗工液を、例えば剥離性の支持基材上に塗工して形成した吸収層を、支持基材から剥離して透明基材上に貼着してもよい。剥離性の支持基材は、フィルム状であっても板状であってもよい。
【０１１１】
また、吸収層は、透明樹脂の種類によっては、押出成形によりフィルム状に製造可能であり、さらに、このように製造した複数のフィルムを積層し熱圧着等により一体化させてもよい。本フィルタが透明基板を含む場合、これらを、その後、透明基材上に貼着する。
【０１１２】
［反射層］
反射層は、可視光を透過し、吸収層の遮光域以外の波長の光を遮蔽する波長選択特性を有することが好ましい。この場合、反射層の遮光領域は、吸収層の近赤外域における遮光領域を含んでもよい。
【０１１３】
反射層は、低屈折率の誘電体膜（低屈折率膜）と高屈折率の誘電体膜（高屈折率膜）とを交互に積層した誘電体多層膜から構成される。高屈折率膜の材料は、Ｔａ２Ｏ５、ＴｉＯ２、Ｎｂ２Ｏ５が挙げられ、これらのうち、成膜性、屈折率等における再現性、安定性等の点から、ＴｉＯ２が好ましい。また、低屈折率膜の材料は、ＳｉＯ２、ＳｉＯｘＮｙ等が挙げられ、成膜性における再現性、安定性、経済性等の点から、ＳｉＯ２が好ましい。
【０１１４】
誘電体多層膜は、光の干渉を利用して特定の波長領域の光の透過と遮蔽を制御し、その透過・遮蔽特性には入射角依存性がある。一般的には、反射により遮蔽する光の波長は、垂直に入射する光（入射角０°）より、斜めに入射する光の方が短波長になる。
【０１１５】
本実施形態において、反射層（誘電体多層膜）は、（ｉｉｉ−１）および（ｉｉｉ−２）を満たすことが好ましい。
（ｉｉｉ−１）入射角０°および３０°の各分光透過率曲線において、波長４２０〜６９５ｎｍの光の透過率が９０％以上である。波長４２０〜６９５ｎｍの光の透過率は９３％以上が好ましく、９５％以上がより好ましく、９７％以上がさらに好ましい。
（ｉｉｉ−２）入射角０°および３０°の各分光透過率曲線において、波長λｂｎｍ〜１１００ｎｍの光の透過率が１％以下である（λｂは、吸収層の波長６５０〜８００ｎｍの光における透過率が１％となる最大波長である）。波長λｂｎｍ〜１１００ｎｍの光の透過率は低いほど好ましく、０．５％以下が好ましい。
反射層が、（ｉｉｉ−１）および（ｉｉｉ−２）を満たせば、本フィルタは、（ｉｖ−１）〜（ｉｖ−６）を満たす分光特性を容易に得られる。
【０１１６】
反射層は、単層で所定の選択波長遮蔽特性を有するようにしてもよく、複数層で所定の選択波長遮蔽特性を有するようにしてもよい。複数層設ける場合、例えば、透明基材の一方の主面側に設けてもよく、透明基材の両主面側に設けてもよい。
【０１１７】
［反射防止層］
反射防止層としては、誘電体多層膜や中間屈折率媒体、屈折率が漸次的に変化するモスアイ構造などが挙げられるが、光学的効率、生産性の観点から誘電体多層膜が好ましい。
【実施例】
【０１１８】
次に、本発明を実施例によりさらに具体的に説明する。例１−１〜例１〜１０、例２−１〜例２〜４、例３−１〜例３〜６および例４−１〜例４〜１０が本発明の実施例であり、その他の例が比較例である。【０１１９】
＜色素の合成＞
実施例で使用する使用する色素（Ａ１−１）〜（Ａ１−２６）、および比較例で使用する色素（Ａ２）〜（Ａ９）を合成した。色素（Ａ１−１）〜（Ａ１１−２６）は、前述した表１、２に記載の色素であり、色素（Ａ２）〜（Ａ９）は、式（Ａ２）〜（Ａ９）で表される色素である。【０１２０】
【化１２】
2016133099.tif 000017
【０１２１】
【化１３】
2016133099.tif 000018
【０１２２】
［色素（Ａ１−１５）の製造］
以下、反応式（Ｆ１）を用いて色素（Ａ１−１５）の製造例を具体的に説明する。以下の説明において、原料成分（（ａ）、（ｇ））や中間生成物（（ｂ）〜（ｈ））における、Ｒ１はｉ−プロピル基、Ｒ２はｎ−Ｃ８Ｈ１７基であり、Ｒ３およびＲ４は水素原子である。【０１２３】
色素（Ａ１−１５）の製造においては、反応式（Ｆ１）中の化合物（ａ）を東京化成工業（株）より入手し出発物質として用いた。【０１２４】
（化合物（ｂ）の製造）
１Ｌナスフラスコに化合物（ａ）を３１．５０ｇ（０．１９７ｍｏｌ）、ヨードプロパンを１３４．６ｇ（０．７９ｍｏｌ）加え、１１０℃で４８時間反応させた。赤い沈殿物が析出し、反応容器中はヨードプロパンの液体が消失してほぼ固体になった。室温に戻して、ヘキサンを加え、沈殿物をろ過した。ろ過物をヘキサンで再び洗浄しろ過した。その結果、化合物（ｂ）（６３．９ｇ、０．１９ｍｏｌ、収率９８．０％）が得られた。【０１２５】
（化合物（ｃ）の製造）
１Ｌナスフラスコに化合物（ｂ）６３．９ｇ（０．１９ｍｏｌ）、水２００ｍｌを加え、その後、水素化ナトリウム水溶液（ＮａＯＨ４０ｇ（０．５ｍｏｌ）＋水２００ｍｌ）を滴下した。添加後、室温で４時間反応させた後、ジクロロメタンと水で抽出し、ジクロロメタン層を、エバポレータを用いて溶媒を除去した。濃縮した有機層をカラムクロマトグラフィー法にて精製した。その結果、液状の化合物（ｃ）（３３．６ｇ、０．１７ｍｏｌ、収率９８．７％）が得られた。【０１２６】
（化合物（ｄ）の製造）
１Ｌのナスフラスコに化合物（ｃ）３３．６ｇ（０．１７ｍｏｌ）、メタノール７００ｍｌを加えた。０℃に冷却して水素化ホウ素ナトリウム（１４．７６ｇ、０．３９ｍｏｌ）を加えた。添加後、室温に戻し、４時間反応させた。反応終了後、水を加え、その後、酢酸エチルと水で抽出を行った、抽出後、得られた有機層を、エバポレータを用いて溶媒を除去した。濃縮した有機層をカラムクロマトグラフィー法にて精製した。その結果、液状の化合物（ｄ）（２６．６８ｇ、０．１３ｍｏｌ、収率７９．０％）が得られた。【０１２７】
（化合物（ｅ）の製造）
１Ｌのナスフラスコに化合物（ｄ）２６．６８ｇ（０．１３ｍｏｌ）を加え、０℃の氷浴下で濃硫酸８０ｇ（０．８１ｍｏｌ）を滴下した。濃硫酸滴下後、３０分間攪拌した。その後、６０％の濃硝酸１９．１９ｇと濃硫酸６０ｇの混合溶液を氷浴下で滴下した。滴下終了後、反応温度を徐々に室温に戻し、同温度で１５時間反応させた。反応終了後、再び０℃に冷却して、水３００ｍＬを加えた。さらに反応液が中性になるまで４０質量％水酸化ナトリウム水溶液を滴下した。その後、ジクロロメタンで抽出した。得られた有機層を硫酸マグネシウムで乾燥し、エバポレータを用いて溶媒を除去した。濃縮した有機層をカラムクロマトグラフィー法にて精製した。その結果、液状の化合物（ｅ）（２６．０ｇ、０．１２ｍｏｌ、収率８２．０％）が得られた。【０１２８】
（化合物（ｆ）の製造）
２Ｌのナスフラスコに、化合物（ｅ）を２６．０ｇ（０．１０ｍｏｌ）およびＴＨＦを４００ｍＬ投入し、次いで、氷浴下で、パラジウム炭素８ｇおよびエタノール４００ｍＬを順に加え、さらに、ギ酸アンモニウム９３ｇ（１．４８ｍｏｌ）を添加した。その後、反応系を開放して大気雰囲気下室温で１２時間撹拌した。反応終了後、水を加えた。反応液をろ過して、ろ液をジクロロメタン―水で分液した後、有機層を、エバポレータを用いて濃縮した。濃縮した有機層をカラムクロマトグラフィーにて精製した。その結果、油状の化合物（ｆ）（１６．５ｇ、０．０７５ｍｏｌ、収率７２．０％）が得られた。【０１２９】
（化合物（ｈ）の製造）
２Ｌのナスフラスコに、化合物（ｆ）１４．１ｇ（０．０６５ｍｏｌ）、ピリジン１８０ｍＬを加え、次いで、置換基Ｒ２を有するスルホン酸塩化物１６．５ｇ（０．０７８ｍｏｌ）を滴下した。滴下終了後、室温に戻して４時間反応させた。反応終了後、水を加え、ジクロロメタンで抽出を行った。得られた有機層を硫酸ナトリウムで乾燥し、エバポレータを用いて溶媒を除去した後、濃縮した有機層をカラムクロマトグラフィー法にて精製した。その結果、固体の化合物（ｆ）（２５．０ｇ、０．０７３ｍｏｌ、収率９７．７％）が得られた。【０１３０】
（色素（Ａ１−１５）の製造）
１ＬのナスフラスコにＤｅａｎ−Ｓｔａｒｋ管を取り付け、化合物（ｈ）３４．０ｇ、０．０８６ｍｏｌ）、スクアリン酸４．８５ｇ（０．０４２ｍｏｌ）、オルトギ酸トリエチル３４ｍＬ、エタノール４００ｍＬを加え、１１０℃で８時間加熱撹拌した。反応終了後、エバポレータを用いて溶媒を除去した後、酢酸エチルで洗浄し、カラムクロマトグラフィー法にて精製した。その結果、色素（Ａ１−１５）（２７．４ｇ、０．０３１ｍｏｌ、収率７４．０％）が得られた。【０１３１】
［色素（Ａ１−１０）、（Ａ１−１２）〜（Ａ１−１４）、（Ａ１−１８）、（Ａ１−１９）の製造］
色素（Ａ１−１５）の製造において、置換基Ｒ２を有するスルホン酸塩化物（ｇ）のＲ２を、それぞれ表１、２に示すＲ２とした以外は同様にして、色素（Ａ１−１０）、（Ａ１−１２）〜（Ａ１−１４）、（Ａ１−１８）、（Ａ１−１９）を製造した。【０１３２】
［色素（Ａ１−１）、（Ａ１−５）〜（Ａ１−７）の製造］
色素（Ａ１−１５）の製造において、ヨードプロパンに代えてヨードメタンを用い、かつ置換基Ｒ２を有するスルホン酸塩化物（ｇ）のＲ２を、それぞれ表１に示すＲ２とした以外は同様にして、色素（Ａ１−１）、（Ａ１−５）〜（Ａ１−７）を製造した。【０１３３】
［色素（Ａ１−２１）の製造］
反応式（Ｆ１）中の化合物（ｆ）（ただし、Ｒ１はイソペンチル基、Ｒ３、Ｒ４は水素原子）を、国際公開第１４／０８８０６３号明細書に記載の方法により製造し、この化合物（ｆ）から、色素（Ａ１−１５）の場合と同様にして、化合物（ｈ）（ただし、Ｒ１はイソペンチル基、Ｒ２はｎ−Ｃ８Ｈ１７基、Ｒ３、Ｒ４は水素原子）を経て色素（Ａ１−２１）を製造した。【０１３４】
［色素（Ａ１−９）の製造］
反応式（Ｆ１）中の化合物（ｆ）（ただし、Ｒ１はｉ−Ｃ３Ｈ７、Ｒ３、Ｒ４は水素原子）から、化合物（ｈ）（ただし、Ｒ１はｉ−Ｃ３Ｈ７、Ｒ２は−ＣＦ３、Ｒ３、Ｒ４は水素原子）を経て、色素（Ａｉ）（ただし、Ｒ１はｉ−Ｃ３Ｈ７、Ｒ２は−ＣＦ３、Ｒ３、Ｒ４は水素原子）を、以下のようにして製造した以外は、色素（Ａ１−１）の場合と同様にして製造した。【０１３５】
（化合物（ｈ）の製造）
１Ｌのナスフラスコに化合物（ｆ）１４．１７ｇ（０．０６５ｍｏｌ）、ジクロロメタン １８０ｍＬを加え、次いで、トリエチルアミン１４．４ｇ（０．１４ｍｏｌ）を加えた。その後、５０℃に冷却して無水トリフルオロ酢酸１８．５ｇ（０．０６６ｍｏｌ）を滴下した。滴下終了後、室温に戻して４時間反応させた。反応終了後、水を加え、ジクロロメタンで抽出を行った。得られた有機層を硫酸ナトリウムで乾燥し、エバポレータを用いて溶媒を除去した後、濃縮した有機層をカラムクロマトグラフィー法にて精製した。その結果、固体の化合物（ｈ）（１５ｇ、０．０４３ｍｏｌ、収率６６．０％）が得られた。【０１３６】
（色素（Ａ１−９）の製造）
１ＬのナスフラスコにＤｅａｎ−Ｓｔａｒｋ管を取り付け、化合物（ｈ）１２．５ｇ、０．０３６ｍｏｌ）、スクアリン酸２．０ｇ（０．０１８ｍｏｌ）、オルトギ酸トリエチル２ｍＬ、エタノール２００ｍＬを加え、１１０℃で８時間加熱撹拌した。反応終了後、エバポレータを用いて溶媒を除去した後、酢酸エチルで洗浄し、カラムクロマトグラフィー法にて精製した。その結果、色素（Ａ１−９）（８．６ｇ、０．０１１ｍｏｌ、収率６３．０％）が得られた。【０１３７】
［色素（Ａ１−１１）、（Ａ１−１６）、（Ａ１−１７）の製造］
色素（Ａ１−９）の製造において、無水トリフルオロ酢酸に代えて、表１、２に示すＲ２を有するフッ素スルホン酸無水物を使用した以外は同様にして、色素（Ａ１−１１）、（Ａ１−１６）、（Ａ１−１７）を製造した。【０１３８】
［色素（Ａ１−２）、（Ａ１−３）、（Ａ１−４）、（Ａ１−８）の製造］
色素（Ａ１−９）の製造において、ヨードプロパンに代えてヨードメタンを用い、さらに、色素（Ａ１−３）、（Ａ１−４）、（Ａ１−８）については、無水トリフルオロ酢酸に代えて、表１に示すＲ２を有するフッ素スルホン酸無水物を使用した以外は同様にして、色素（Ａ１−２）、（Ａ１−３）、（Ａ１−４）、（Ａ１−８）を製造した。【０１３９】
［色素（Ａ１−２２）の製造］
反応式（Ｆ１）中の化合物（ｆ）（ただし、Ｒ１はイソペンチル基、Ｒ３、Ｒ４は水素原子）を、国際公開第１４／０８８０６３号明細書に記載の方法により製造し、この化合物（ｆ）から、色素（Ａ１−９）の場合と同様にして、化合物（ｈ）（ただし、Ｒ１はイソペンチル基、Ｒ２は−ＣＦ３、Ｒ３、Ｒ４は水素原子）を経て色素（Ａ１−２２）を製造した。【０１４０】
［色素（Ａ１−２３）の製造］
色素（Ａ１−２２）の製造において、無水トリフルオロ酢酸に代えて、表２に示すＲ２を有するフッ素スルホン酸無水物を使用した以外は同様にして、色素（Ａ１−２３）を製造した。【０１４１】
［色素（Ａ１−２０）の製造］
Ｊｏｕｒｎａｌ  ｏｆ  ｆｌｕｏｒｉｎｅ  ｃｈｅｍｉｓｔｒｙ  １３３，１１−１５，２０１２に記載される下記化合物と化合物（ｆ）（ただし、Ｒ１はイソペンチル基、Ｒ３、Ｒ４は水素原子）とを反応させてスルホンアミド体を得、この中間体にスクアリン酸を、色素（Ａ１−９）の場合と同様にして反応させて、色素（Ａ１−２０）を製造した。
【化１４】
2016133099.tif 000019
【０１４２】
［色素（Ａ１−２４）の製造］
以下に示すように、反応式（Ｆ１）中の化合物（ｂ）（ただし、Ｒ１はイソプロピル基、Ｒ３、Ｒ４は水素原子）からグリニャール試薬（ｊ）（ただし、Ｒ２２はメチル基）を用いて化合物（ｉ）を製造し、この化合物（ｉ）から、色素（Ａ１−１５）の場合と同様にしてニトロ化反応を経てベンゼン環にアミノ基を導入し、さらにカルボン酸スルホン化合物（ｇ）（ただし、Ｒ9はｎ−Ｃ８Ｈ１７基）を反応させてスルホンアミド化合物を得、この化合物にスクアリン酸（ｓ）を反応させて、色素（Ａ１−２４）を製造した。
【化１５】
2016133099.tif 000020
【０１４３】
（化合物（ｉ）の製造）
２Ｌの三つ口フラスコにスターラーチップを入れ、化合物（ｂ）５２．０６ｇ（０．１６ｍｏｌ）を仕込み、滴下ロートおよび冷却管を連結した。反応器内を減圧し、撹拌しながらオイルバスで１１０℃に昇温し、１時間乾燥した後、窒素で解圧した。系内を窒素雰囲気に保ったまま反応器を氷冷し、テトラヒドロフラン約２００ｍＬを添加した。滴下ロートにメチルマグネシウムクロリド・テトラヒドロフラン溶液（１ｍｏｌ／Ｌ）１９２ｍｌ（１．２当量）を仕込み、滴下した。滴下終了後、オイルバスで反応系を８０℃に昇温し２時間還流撹拌した。反応器を氷冷し０．５Ｎ塩酸水溶液を反応系が酸性になるまで添加し撹拌した。中和熱が収まった後、塩化メチレンを加え、分液操作をし、有機層を濃縮した。濃縮した有機層をカラムクロマトグラフィー法にて精製した。その結果、化合物（ｉ）（１７．３１ｇ、０．０８ｍｏｌ、収率５０．０％）が得られた。【０１４４】
［色素（Ａ１−２５）、（Ａ１−２６）の製造］
色素（Ａ１−２４）の製造において、置換基Ｒ２２を有するグリニャール試薬（ｊ）のＲ２２を、それぞれエチル基およびイソプロピル基とした以外は同様にして、色素（Ａ１−２５）、（Ａ１−２６）を製造した。【０１４５】
なお、比較例で使用する色素（Ａ２）〜（Ａ９）については、色素（Ａ２）〜（Ａ４）、（Ａ９）は、国際公開第１４／０８８０６３号明細書に記載された方法により製造し、色素（Ａ５）〜（Ａ８）は  国際公開第１１／０８６７８５号明細書に記載された方法により製造した。【０１４６】
＜色素の評価＞
（１）ジクロロメタン中における色素の吸収特性
上記で得られた色素をジクロロメタン中に溶解し、紫外可視分光光度計（（株）日立ハイテクノロジーズ社製、Ｕ−４１００形）を用いて分光透過率曲線を測定し、最大吸収波長λｍａｘ、最大吸収波長における透過率を１０％としたときの前記最大吸収波長より短波長側で透過率が８０％となる波長λ８０、最大吸収波長λｍａｘと波長λ８０との差（λｍａｘ−λ８０）、波長４３０〜５５０ｎｍにおける最大吸光係数εＡ、波長６７０〜７３０ｎｍにおける最大吸光係数εＢ、およびそれらの比（εＢ／εＡ）を算出した。結果を表４に示す。なお、色素（Ａ９）については溶解性が低いため測定しなかった。また、以下の分光透過率曲線は、いずれも（株）日立ハイテクノロジーズ社製、Ｕ−４１００形の紫外可視分光光度計を用いた。【０１４７】
【表４】
2016133099.tif 000021
【０１４８】
表４に示すとおり、色素（Ａ１−１）〜（Ａ１−２６）はいずれも前述した（ｉ−１）〜（ｉ−３）を満たしている。一方、色素（Ａ２）〜（Ａ４）は（ｉ−２）を満たさず、色素（Ａ６）は（ｉ−２）および（ｉ−３）を満たさない。また、色素（Ａ７）は（ｉ−１）および（ｉ−２）を満たさず、色素（Ａ５）および（Ａ８）は（ｉ−１）〜（ｉ−３）をすべて満たさない。【０１４９】
（２）色素の溶解性
上記で得られた色素のうちの数種について、樹脂溶液に対する溶解性を評価した。
溶解性試験では樹脂溶液として、ポリエステル樹脂（大阪ガスケミカル（株）製、商品名：ＯＫＰ８５０）を混合溶媒（シクロヘキサノン：メチルイソブチルケトン（ＭＩＢＫ）＝１：１）に溶解して調製した樹脂濃度１２．５質量％の溶液を用いた。結果を、用いた色素の種類とともに表５に示す。なお、溶解性試験における樹脂溶液の温度は５０℃と、その中に色素を投入し、２時間攪拌して、溶解の有無を目視にて観察した。溶解性の評価基準は下記のとおりである。
Ａ：溶解度１０質量％超
Ｂ：溶解度５質量％超１０質量％以下
Ｃ：溶解度５質量％以下【０１５０】
【表５】
2016133099.tif 000022
【０１５１】
表５に示すとおり、置換基Ｒ１に分岐構造を有する色素（Ａ１−９）、（Ａ１−１５）、（Ａ１−１６）および（Ａ１−２１）は、分岐構造を有さない他の色素に比べ、樹脂溶液に対し高い溶解性を有している。このことから、置換基Ｒ１の分岐構造が溶解性の向上に寄与していると推定される。樹脂溶液に対する溶液性が高いと、塗工性が向上し、厚さの薄い樹脂膜を形成し得る。また、薄い樹脂膜とすることで、熱処理時の樹脂の膨張を抑制できる。【０１５２】
＜ＮＩＲフィルタ［Ｉ］の製造＞
（例１−１〜例１−１４）
表５に示す色素をそれぞれポリエステル樹脂（ＯＫＰ８５０）の１５質量％シクロヘキサノン溶液と混合し、室温にて撹拌・溶解することで塗工液を得た。なお、例１−１４では、用いた色素Ａ９が樹脂溶液に溶解せず、塗工液を調製できなかった。得られた塗工液を、厚さ０．３ｍｍのガラス（無アルカリガラス；旭硝子（株）製、商品名：ＡＮ１００）基板上にスピンコート法により塗布し、加熱乾燥させ、厚さ０．９〜１．０μｍの吸収層を形成し、ＮＩＲフィルタ（例１−１〜例１−１３）を得た。【０１５３】
（例２−１〜例２−８）
表６に示す色素をそれぞれ環状オレフィン樹脂（ＪＳＲ（株）製、商品名：ＡＲＴＯＮ（登録商標））の１５質量％シクロヘキサノン溶液と混合し、室温にて撹拌・溶解することで塗工液を得た。なお、例２−８では、用いた色素Ａ９が樹脂溶液に溶解せず、塗工液を調製できなかった。得られた塗工液を、厚さ０．３ｍｍのガラス（ＡＮ１００）基板上にスピンコート法により塗布し、加熱乾燥させ、厚さ０．９〜１．０μｍの吸収層を形成し、ＮＩＲフィルタ（例２−１〜例２−７）を得た。【０１５４】
（例３−１〜例３−１０）
表７に示す色素をそれぞれポリカーボネート樹脂（帝人化成（株）製、商品名：パンライト（登録商標）ＳＰ１５１６）の１５質量％シクロヘキサノン溶液と混合し、室温にて撹拌・溶解することで塗工液を得た。なお、例３−１０では、用いた色素Ａ９が樹脂溶液に溶解せず、塗工液を調製できなかった。得られた塗工液を、厚さ０．３ｍｍのガラス（ＡＮ１００）基板上にスピンコート法により塗布し、加熱乾燥させ、厚さ０．９μｍの吸収層を形成し、ＮＩＲフィルタ（例３−１〜例３−９）を得た。【０１５５】
＜ＮＩＲフィルタ［Ｉ］の評価＞
（１）分光特性
作製したＮＩＲフィルタ（例１−１〜例１−１３、例２−１〜例２−７、例３−１〜例３−９）について、紫外可視分光光度計を用いて分光透過率曲線を測定した。その測定結果から、吸収層の、最大吸収波長λＰｍａｘ、波長４３０〜５５０ｎｍの光における最小透過率、波長４３０〜４８０ｎｍの光における平均透過率、波長６７０〜７３０ｎｍの光において透過率が１％以下となる吸収幅（透過率が１％以下となる最も長い波長λｂと透過率が１％以下となる最も短い波長λａとの差（λｂ−λａ）;吸収幅と表記）、最大吸収波長λＰｍａｘにおける透過率を１０％としたときの前記最大吸収波長より短波長側で透過率が８０％となる波長λＰ８０、最大吸収波長λＰｍａｘと波長λＰ８０との差（λＰｍａｘ−λＰ８０）を算出した。
結果を、吸収層の膜厚、および吸収層における色素の樹脂に対する割合(質量％)とともに、表５〜表８に併せ示す。なお、表６〜表８に示した値は、ＮＩＲフィルタの分光透過率曲線から、ガラス基板の透過率等を減算した値である。具体的にはガラス基板の吸収、ガラス基板と吸収層界面、ガラス基板と空気界面の反射の影響を差し引いて、吸収層と空気界面での反射を計算した値となっている。【０１５６】
【表６】
2016133099.tif 000023
【０１５７】
表６に示されるように、ポリエステル樹脂を用いた例において、例１−１〜例１−１０は、最大吸収波長λＰｍａｘが７０４〜７１４ｎｍ、波長４３０〜５５０ｎｍの光における最小透過率が８４％以上、λＰｍａｘ−λＰ８０が１０３ｎｍ以下であった。このことは、（ｉ−１）〜（ｉ−３）をすべて満たしている色素を含む例は、波長６００〜７００ｎｍの透過率を高く保持でき、また、波長４３０〜５５０ｎｍの可視光透過率が高く、かつ可視域と近赤外域の境界付近における吸収曲線が急峻であることを示している。【０１５８】
これに対し、（ｉ−１）〜（ｉ−３）の少なくとも１つの要件を満たさない例１−１１および例１−１３では、波長４３０〜５５０ｎｍの光における最小透過率が８２％以下であり、また、例１−１２では、λＰｍａｘ−λＰ８０が１２１ｎｍであった。例１−１１および例１−１３は、波長４３０〜５５０ｎｍの可視光透過率が低く、例１−１２は、可視域と近赤外域の境界付近における吸収曲線の傾きが緩やかである。【０１５９】
【表７】
2016133099.tif 000024
【０１６０】
表７に示されるように、環状オレフィン樹脂を用いた例において、例２−１〜例２−４は、最大吸収波長λＰｍａｘが波長６９８〜７０４ｎｍ、波長４３０〜５５０ｎｍの光における最小透過率が８４％以上、λＰｍａｘ−λＰ８０が１０３ｎｍ以下であった。このことは、（ｉ−１）〜（ｉ−３）をすべて満たしている色素を含む例は、波長６００〜７００ｎｍの透過率を高く保持でき、また、波長４３０〜５５０ｎｍの可視光透過率が高く、かつ可視域と近赤外域の境界付近における吸収曲線が急峻であることを示している。
これに対し、（ｉ−１）〜（ｉ−３）の少なくとも１つの要件を満たさない例２−５〜例２−７では、波長４３０〜５５０ｎｍの光における最小透過率が８２％以下であり、波長４３０〜５５０ｎｍの可視光透過率が低い。また、色素（Ａ９）は環状オレフィン樹脂への溶解度が低く、樹脂の膜厚への自由度が少ない。【０１６１】
【表８】
2016133099.tif 000025
【０１６２】
表８に示されるように、ポリカーボネート樹脂を用いた例において、例３−１〜例３−６は、最大吸収波長λＰｍａｘが波長７００〜７１１ｎｍ、波長４３０〜５５０ｎｍの光における最小透過率が８４％以上、λＰｍａｘ−λＰ８０が１０４ｎｍ以下であった。このことは、（ｉ−１）〜（ｉ−３）をすべて満たしている色素を含む例は、波長６００〜７００ｎｍの光の透過率を高く保持でき、また、波長４３０〜５５０ｎｍの可視光透過率が高く、かつ可視域と近赤外域の境界付近における吸収曲線が急峻であることを示している。
これに対し、（ｉ−１）〜（ｉ−３）の少なくとも１つの要件を満たさない例３−７〜例３−１０では、波長４３０〜５５０ｎｍの光における最小透過率が８４％未満であり、波長４３０〜５５０ｎｍの可視光の透過率が低い。また、色素（Ａ９）はポリカーボネート樹脂への溶解度が低く、樹脂の膜厚への自由度が少ない。【０１６３】
＜ＮＩＲフィルタ［ＩＩ］の製造＞
（例４−１）
厚さ０．３ｍｍの無アルカリガラス（ＡＮ１００）基板に蒸着法により、ＴｉＯ２膜とＳｉＯ２膜を交互に積層して、誘電体多層膜５２層からなる反射層を形成した。反射層は、誘電体多層膜の積層数、ＴｉＯ２膜の膜厚およびＳｉＯ２膜の膜厚をパラメータとしてシミュレーションし、入射角０°および３０°の各分光透過率曲線において、（ｉｉｉ−１）および（ｉｉｉ−２）を満たすように、具体的には、波長４２０〜６９５ｎｍの光における透過率が９０％以上、波長７０４ｎｍ（吸収層の波長６５０〜８００ｎｍの光における透過率が１％となる最大波長）〜１１００ｎｍの光における透過率が１％以下となるように求めた。図２に、上記設計をもとに作製した反射層の分光透過率曲線（入射角０°および３０°）を示す。【０１６４】
また、ポリエステル樹脂（ＯＫＰ８５０）の１５質量％シクロヘキサノン溶液に、シランカップリング剤として１−［３−（トリメトキシシリル）プロピル］ウレアをポリエステル樹脂の質量に対して３質量％となる割合で添加し溶解させた。さらに、この樹脂溶液に、上記で得られたＮＩＲ色素（Ａ１−６）、およびＵＶ色素（Ｍ−２）を、ポリエステル樹脂の質量に対してそれぞれ１２質量％および４．５質量％となる割合で添加し溶解させて、吸収層を形成するための塗工液を調製した。【０１６５】
この塗工液を、反射層を形成した上記ガラス基板の反射層形成面とは反対側の面に、スピンコート法により塗布し、大気圧下、９０℃で５分間、次いで、１５０℃で１時間加熱して、厚さ１μｍの吸収層を形成した。この後、吸収層の表面に、ＴｉＯ２膜とＳｉＯ２膜を交互に積層して反射防止層を形成し、光学フィルタを得た。なお、反射防止層の構成もまた、誘電体多層膜の積層数、ＴｉＯ２膜の膜厚およびＳｉＯ２膜の膜厚をパラメータとして、所望の光学特性を有するようにシミュレーションして決定した。【０１６６】
（例４−２〜例４−１１）
基板の種類、その厚さ、吸収層を形成するための塗工液に添加する色素の種類、その添加量、樹脂の種類、吸収層の厚さの少なくとも１つを表９に示すように変え、さらに反射層の構成も、それぞれの例において、（ｉｉｉ−１）および（ｉｉｉ−２）を満たすような構成に変えた以外は、例４−１と同様にして、光学フィルタを製造した。例４−８〜４−１０で用いた近赤外線吸収ガラス基板は、ＣｕＯ含有フツリン酸ガラス（旭硝子（株）製  商品名 ＮＦ−５０ＴＸ）からなる基板である。【０１６７】
＜ＮＩＲフィルタ［ＩＩ］の評価＞
（１）光学特性
作製した光学フィルタ（例４−１〜例４−１１）について、紫外可視分光光度計を用いて分光透過率曲線（入射角０°および３０°）を測定し、その測定結果から各光学特性を算出した。結果を、表９に併せ示す。また、例４−７および例４−１１の分光透過率曲線を図３に示す。
なお、表９中、平均透過率および最小透過率の値は、入射角０°の分光透過率曲線から算出した値である。【０１６８】
【表９】
2016133099.tif 000026
【０１６９】
表９から明らかなように、例４−１〜例４−１０の光学フィルタは、いずれも（ｉｖ−１）〜（ｉｖ−６）を満たしていた。すなわち、可視光の利用効率が高く、可視域の長波長領域における入射角依存性も低い光学フィルタであった。一方、例４−１１の光学フィルタは、波長４３０〜５５０ｎｍの光の最小透過率が７５％に満たず、同波長域の透過率の点で不十分であった。また、波長４３０〜４８０ｎｍの光の平均透過率についても、例４−１０の光学フィルタは８７％に満たず、同波長の透過率の点でも不十分であった。【０１７０】
（２）耐熱性
作製した光学フィルタ（例４−１、例４−４、例４−６〜例４−９）について、耐熱性試験を行い、耐熱性を評価した。
耐熱性試験では、光学フィルタを１８０℃で５時間加熱した。加熱前後に、紫外可視分光光度計を用いて分光透過率曲線（入射角０°）を測定し、加熱前後の波長４００〜８００ｎｍの光における最大透過率を求め、次式よりその変動量を算出した。
最大透過率変動量＝（加熱前の波長４００〜８００ｎｍの光おける最大透過率）−（加熱後の波長４００〜８００ｎｍの光における最大透過率）
結果を、表９に併せ示す。耐熱性の評価基準は下記のとおりである。
Ａ：最大透過率変動量１％未満
Ｂ：最大透過率変動量１％以上５％以下
Ｃ：最大透過率変動量５％超【０１７１】
表９から明らかなように、例４−６〜例４−１０の光学フィルタはいずれも耐熱性に特に優れることがわかった。【０１７２】
（３）耐光性
作製した光学フィルタ（例４−１、例４−２、例４−４、例４−５）について、耐光性試験を行い、耐光性を評価した。
耐光性試験では、キセノンランプを用いて、波長３００〜４００ｎｍにおける照度を７５Ｗ／ｍ２に調整し、合計８０時間、これらの光学フィルタに照射した。照射前後に、紫外可視分光光度計を用いて分光透過率曲線（入射角０°）を測定し、照射前後の波長４００〜８００ｎｍの光における最大透過率を求め、次式よりその変動量を算出した。
最大透過率変動量＝（照射前の波長４００〜８００ｎｍの光における最大透過率）−（照射後の波長４００〜８００ｎｍの光における最大透過率）
結果を、表９に併せ示す。耐光性の評価基準は下記のとおりである。
Ａ：最大透過率変動量１％未満
Ｂ：最大透過率変動量１％以上５％以下
Ｃ：最大透過率変動量５％超【０１７３】
表９から明らかなように、式（Ａｉ）中、置換基Ｒ１がアルキル基である色素（Ａ１−１５）を用いた例４−４の光学フィルタは、耐光性に特に優れることがわかった。
【産業上の利用可能性】
【０１７４】
本発明の光学フィルタは、良好な近赤外線遮蔽特性を有し、かつ可視光の透過性に優れるので、デジタルスチルカメラ等の撮像装置等に有用である。
【符号の説明】
【０１７５】
１１，１１ａ，１１ｂ…吸収層、１２，１２ａ，１２ｂ…反射層、１３…透明基材、１４…反射防止層。
【図１】
2016133099.tif 000031
【図２】
2016133099.tif 000032
【図３】
2016133099.tif 000033
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
ジクロロメタンに溶解して測定される吸収特性が（ｉ−１）〜（ｉ−３）を満たす近赤外線吸収色素を含有する吸収層を備えたことを特徴とする光学フィルタ。
（ｉ−１）波長４００〜８００ｎｍの吸収スペクトルにおいて、６７０〜７３０ｎｍに最大吸収波長λｍａｘを有する。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
（ｉ−３）分光透過率曲線において、前記最大吸収波長λｍａｘにおける透過率を１０％としたときの前記最大吸収波長より短波長側で透過率が８０％となる波長λ８０と、前記最大吸収波長λｍａｘとの差が６５ｎｍ以下である。
【請求項２】
前記近赤外線吸収色素が、式（ＡＩ）または式（ＡＩＩ）で示されるスクアリリウム系色素である請求項１に記載の光学フィルタ。
【化１】
2016133099.tif 000034
ただし、式（ＡＩ）および式（ＡＩＩ）中の記号は以下のとおりである。
Ｘは、独立して、１つ以上の水素原子がハロゲン原子、炭素数１〜１２のアルキル基またはアルコキシ基で置換されていてもよい下記式（１）または式（２）で示される２価の有機基である。
−（ＣＨ２）ｎ１−    …（１）
式（１）中、ｎ１は２または３である。
−（ＣＨ２）ｎ２−Ｏ−（ＣＨ２）ｎ３−    …（２）
式（２）中、ｎ２とｎ３はそれぞれ独立して０〜２の整数であり、ｎ２＋ｎ３は１または２である。
Ｒ１は、独立して、飽和環構造を含んでもよく、分岐を有してもよい炭素数１〜１２の飽和もしくは不飽和炭化水素基、炭素数３〜１２の飽和環状炭化水素基、炭素数６〜１２のアリール基または炭素数７〜１３のアルアリール基を示す。
Ｒ２は、独立して、１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基である。
Ｒ３、Ｒ４、Ｒ５およびＲ６は、独立して、水素原子、ハロゲン原子、または炭素数１〜１０のアルキル基もしくはアルコキシ基を示す。
【請求項３】
前記式（ＡＩ）および式（ＡＩＩ）中、Ｘが、下記式（３）で示される２価の有機基である請求項２に記載の光学フィルタ。
−ＣＲ７２−（ＣＲ８２）ｎ４−    …（３）
ただし、式（３）は、左側がベンゼン環に結合し右側がＮに結合する２価の基を示し、
ｎ４は１または２であり、
Ｒ７は、それぞれ独立して、分岐を有してもよい炭素数１〜１２のアルキル基またはアルコキシ基であり、
Ｒ８はそれぞれ独立して、水素原子または、分岐を有してもよい炭素数１〜１２のアルキル基またはアルコキシ基である。
【請求項４】
前記式（３）中、Ｒ７が、それぞれ独立して、分岐を有してもよい炭素数１〜６のアルキル基またはアルコキシ基であり、Ｒ８が、それぞれ独立して、水素原子または、分岐を有してもよい炭素数１〜６のアルキル基またはアルコキシ基である請求項３に記載の光学フィルタ。
【請求項５】
式（ＡＩ）および式（ＡＩＩ）中、Ｘが、式（１１−１）〜式（１２−３）で示される２価の有機基のいずれかである請求項２に記載の光学フィルタ。
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）２−              …（１１−４）
−Ｃ（ＣＨ３）２−Ｃ（ＣＨ３）（Ｃ２Ｈ５）−      …（１１−５）
−Ｃ（ＣＨ３）２−Ｃ（ＣＨ３）（ＣＨ（ＣＨ３）２）−    …（１１−６）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
ただし、式（１１−１）〜式（１２−３）で示される基は、いずれも左側がベンゼン環に結合し右側がＮに結合する。
【請求項６】
前記式（ＡＩ）および式（ＡＩＩ）中、Ｒ１が、独立して、式（４−１）または式（４−２）で示される基である請求項２〜５のいずれか１項に記載の光学フィルタ。
【化２】
2016133099.tif 000035
式（４−１）および式（４−２）中、Ｒ１１、Ｒ１２、Ｒ１３、Ｒ１４およびＲ１５は、独立して、水素原子、ハロゲン原子、または炭素数１〜４のアルキル基を示す。
【請求項７】
前記式（ＡＩ）中、Ｒ２が、独立して、分岐を有してもよい炭素数１〜１２のアルキル基もしくはアルコキシ基、または不飽和の環構造を有する炭素数６〜１６の炭化水素基である請求項２〜６のいずれか１項に記載の光学フィルタ。
【請求項８】
前記近赤外線吸収色素が、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂およびポリエステル樹脂からなる群より選択される少なくとも１種を含む透明樹脂に溶解または分散されている請求項１〜７のいずれか１項に記載の光学フィルタ。
【請求項９】
前記吸収層が、（ｉｉ−１）を満たす紫外線吸収色素を含む請求項１〜８のいずれか１項に記載の光学フィルタ。
（ｉｉ−１）ジクロロメタンに溶解して測定される波長３５０〜８００ｎｍの吸収スペクトルにおいて、３６０〜４１５ｎｍに最大吸収波長を有する。
【請求項１０】
前記紫外線吸収色素が、下記式（Ｍ）で示される合物である請求項６に記載の光学フィルタ。
【化３】
2016133099.tif 000036
式（Ｍ）中の記号は以下のとおりである。
Ｙは、Ｑ６およびＱ７で置換されたメチレン基または酸素原子（ここで、Ｑ６およびＱ７は、それぞれ独立に、水素原子、ハロゲン原子、または炭素数１〜１０のアルキル基もしくはアルコキシ基）を示し、
Ｑ１は、置換基を有していてもよい炭素数１〜１２の１価の炭化水素基を示し、
Ｑ２〜Ｑ５は、それぞれ独立に、水素原子、ハロゲン原子、または、炭素数１〜１０のアルキル基もしくはアルコキシ基を示し、
Ｚは、下記式（Ｚ１）〜式（Ｚ５）のいずれかで表される２価の基を示す。
【化４】
2016133099.tif 000037
（ここで、Ｑ８およびＱ９は、それぞれ独立して、置換基を有していてもよい炭素数１〜１２の１価の炭化水素基、Ｑ１０〜Ｑ１９は、それぞれ独立して、水素原子、または置換基を有していてもよい炭素数１〜１２の１価の炭化水素基）
【請求項１１】
前記吸収層の少なくとも一方の主面上に、（ｉｉｉ−１）および（ｉｉｉ−２）を満たす選択波長遮蔽層を有する請求項１〜１０のいずれか１項に記載の光学フィルタ。
（ｉｉｉ−１）入射角０°および３０°の各分光透過率曲線において、波長４２０〜６９５ｎｍの光の透過率が９０％以上である。
（ｉｉｉ−２）入射角０°および３０°の各分光透過率曲線において、波長λｂｎｍ〜１１００ｎｍの光の透過率が１％以下である（ここで、λｂは、前記吸収層の波長６５０〜８００ｎｍの光における透過率が１％となる最大波長である）
【請求項１２】
（ｉｖ−１）を満たす分光特性を有する請求項１〜１１のいずれか１項に記載の光学フィルタ。
（ｉｖ−１）入射角０°の分光透過率曲線において、波長４３０〜５５０ｎｍの光の平均透過率が９０％以上であり、かつ波長４３０〜５５０ｎｍの光の最小透過率が７５％以上である。
【請求項１３】
前記光学特性は、（ｉｖ−２）〜（ｉｖ−６）のいずれかをさらに満たしている請求項１２に記載の光学フィルタ。
（ｉｖ−２）入射角０°の分光透過率曲線において、波長６００〜７００ｎｍの光の平均透過率が２５％以上である。
（ｉｖ−３）入射角０°の分光透過率曲線において、波長３５０〜３９５ｎｍの光の平均透過率が２％以下である。
（ｉｖ−４）入射角０°の分光透過率曲線において、波長７１０〜１１００ｎｍの光の平均透過率が２％以下である。
（ｉｖ−５）入射角０°の分光透過率曲線の波長３８５〜４３０ｎｍの光における透過率と、入射角３０°の分光透過率曲線における波長３８５〜４３０ｎｍの光の透過率との差分の絶対値の平均値が７％／ｎｍ以下である。
（ｉｖ−６）入射角０°の分光透過率曲線の波長６００〜７００ｎｍの光における透過率と、入射角３０°の分光透過率曲線における波長６００〜７００ｎｍの光の透過率との差分の絶対値の平均値が７％／ｎｍ以下である。
【請求項１４】
入射角０°の分光透過率曲線において、波長４３０〜４８０ｎｍの光の平均透過率が８７％以上である請求項１〜１３いずれか１項に記載の光学フィルタ。
【請求項１５】
前記吸収層は、透明基材上に備えられた請求項１〜１４のいずれか１項に記載の光学フィルタ。
【請求項１６】
前記透明基材は、ガラスである請求項１５に記載の光学フィルタ。
【請求項１７】
前記ガラスは、近赤外線吸収ガラスである請求項１６に記載の光学フィルタ。
【請求項１８】
前記透明基材は、樹脂である請求項１５に記載の光学フィルタ。
【請求項１９】
前記吸収層は、樹脂基板として機能する請求項１〜１４のいずれか１項に記載の光学フィルタ。
【請求項２０】
前記吸収層は、前記近赤外線吸収色素を含有する近赤外線吸収層と、前記紫外線吸収色素を含有する紫外線吸収層とを有する請求項９〜１９いずれか１項に記載の光学フィルタ。
【請求項２１】
固体撮像素子と、撮像レンズと、請求項１〜２０いずれか１項に記載の光学フィルタとを備えたことを特徴とする撮像装置。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
ジクロロメタンに溶解して測定される吸収特性が（ｉ−１）〜（ｉ−３）を満たす近赤外線吸収色素を含有する吸収層を備えたことを特徴とする光学フィルタ。
（ｉ−１）波長４００〜８００ｎｍの吸収スペクトルにおいて、６７０〜７３０ｎｍに最大吸収波長λｍａｘを有する。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
（ｉ−３）分光透過率曲線において、前記最大吸収波長λｍａｘにおける透過率を１０％としたときの前記最大吸収波長より短波長側で透過率が８０％となる波長λ８０と、前記最大吸収波長λｍａｘとの差が６５ｎｍ以下である。
【請求項２】
前記近赤外線吸収色素が、式（ＡＩ）または式（ＡＩＩ）で示されるスクアリリウム系色素である請求項１に記載の光学フィルタ。
【化１】
2016133099.tif 000038
ただし、式（ＡＩ）および式（ＡＩＩ）中の記号は以下のとおりである。
Ｘは、独立して、１つ以上の水素原子がハロゲン原子、炭素数１〜１２のアルキル基またはアルコキシ基で置換されていてもよい下記式（１）または式（２）で示される２価の有機基である。
−（ＣＨ２）ｎ１−    …（１）
式（１）中、ｎ１は２または３である。
−（ＣＨ２）ｎ２−Ｏ−（ＣＨ２）ｎ３−    …（２）
式（２）中、ｎ２とｎ３はそれぞれ独立して０〜２の整数であり、ｎ２＋ｎ３は１または２である。
Ｒ１は、独立して、飽和環構造を含んでもよく、分岐を有してもよい炭素数１〜１２の飽和もしくは不飽和炭化水素基、炭素数３〜１２の飽和環状炭化水素基、炭素数６〜１２のアリール基または炭素数７〜１３のアルアリール基を示す。
Ｒ２は、独立して、１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基である。
Ｒ３、Ｒ４、Ｒ５およびＲ６は、独立して、水素原子、ハロゲン原子、または炭素数１〜１０のアルキル基もしくはアルコキシ基を示す。
【請求項３】
前記式（ＡＩ）および式（ＡＩＩ）中、Ｘが、下記式（３）で示される２価の有機基である請求項２に記載の光学フィルタ。
−ＣＲ７２−（ＣＲ８２）ｎ４−    …（３）
ただし、式（３）は、左側がベンゼン環に結合し右側がＮに結合する２価の基を示し、
ｎ４は１または２であり、
Ｒ７は、それぞれ独立して、分岐を有してもよい炭素数１〜１２のアルキル基またはアルコキシ基であり、
Ｒ８はそれぞれ独立して、水素原子または、分岐を有してもよい炭素数１〜１２のアルキル基またはアルコキシ基である。
【請求項４】
前記式（３）中、Ｒ７が、それぞれ独立して、分岐を有してもよい炭素数１〜６のアルキル基またはアルコキシ基であり、Ｒ８が、それぞれ独立して、水素原子または、分岐を有してもよい炭素数１〜６のアルキル基またはアルコキシ基である請求項３に記載の光学フィルタ。
【請求項５】
式（ＡＩ）および式（ＡＩＩ）中、Ｘが、式（１１−１）〜式（１２−３）で示される２価の有機基のいずれかである請求項２に記載の光学フィルタ。
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）２−              …（１１−４）
−Ｃ（ＣＨ３）２−Ｃ（ＣＨ３）（Ｃ２Ｈ５）−      …（１１−５）
−Ｃ（ＣＨ３）２−Ｃ（ＣＨ３）（ＣＨ（ＣＨ３）２）−    …（１１−６）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
ただし、式（１１−１）〜式（１２−３）で示される基は、いずれも左側がベンゼン環に結合し右側がＮに結合する。
【請求項６】
前記式（ＡＩ）および式（ＡＩＩ）中、Ｒ１が、独立して、式（４−１）または式（４−２）で示される基である請求項２〜５のいずれか１項に記載の光学フィルタ。
【化２】
2016133099.tif 000039
式（４−１）および式（４−２）中、Ｒ１１、Ｒ１２、Ｒ１３、Ｒ１４およびＲ１５は、独立して、水素原子、ハロゲン原子、または炭素数１〜４のアルキル基を示す。
【請求項７】
前記式（ＡＩ）中、Ｒ２が、独立して、分岐を有してもよい炭素数１〜１２のアルキル基もしくはアルコキシ基、または不飽和の環構造を有する炭素数６〜１６の炭化水素基である請求項２〜６のいずれか１項に記載の光学フィルタ。
【請求項８】
前記近赤外線吸収色素が、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂およびポリエステル樹脂からなる群より選択される少なくとも１種を含む透明樹脂に溶解または分散されている請求項１〜７のいずれか１項に記載の光学フィルタ。
【請求項９】
前記吸収層が、（ｉｉ−１）を満たす紫外線吸収色素を含む請求項１〜８のいずれか１項に記載の光学フィルタ。
（ｉｉ−１）ジクロロメタンに溶解して測定される波長３５０〜８００ｎｍの吸収スペクトルにおいて、３６０〜４１５ｎｍに最大吸収波長を有する。
【請求項１０】
前記紫外線吸収色素が、下記式（Ｍ）で示される化合物である請求項９に記載の光学フィルタ。
【化３】
2016133099.tif 000040
式（Ｍ）中の記号は以下のとおりである。
Ｙは、Ｑ６およびＱ７で置換されたメチレン基または酸素原子（ここで、Ｑ６およびＱ７は、それぞれ独立に、水素原子、ハロゲン原子、または炭素数１〜１０のアルキル基もしくはアルコキシ基）を示し、
Ｑ１は、置換基を有していてもよい炭素数１〜１２の１価の炭化水素基を示し、
Ｑ２〜Ｑ５は、それぞれ独立に、水素原子、ハロゲン原子、または、炭素数１〜１０のアルキル基もしくはアルコキシ基を示し、
Ｚは、下記式（Ｚ１）〜式（Ｚ５）のいずれかで表される２価の基を示す。
【化４】
2016133099.tif 000041
（ここで、Ｑ８およびＱ９は、それぞれ独立して、置換基を有していてもよい炭素数１〜１２の１価の炭化水素基、Ｑ１０〜Ｑ１９は、それぞれ独立して、水素原子、または置換基を有していてもよい炭素数１〜１２の１価の炭化水素基）
【請求項１１】
前記吸収層の少なくとも一方の主面上に、（ｉｉｉ−１）および（ｉｉｉ−２）を満たす選択波長遮蔽層を有する請求項１〜１０のいずれか１項に記載の光学フィルタ。
（ｉｉｉ−１）入射角０°および３０°の各分光透過率曲線において、波長４２０〜６９５ｎｍの光の透過率が９０％以上である。
（ｉｉｉ−２）入射角０°および３０°の各分光透過率曲線において、波長λｂｎｍ〜１１００ｎｍの光の透過率が１％以下である（ここで、λｂは、前記吸収層の波長６５０〜８００ｎｍの光における透過率が１％となる最大波長である）
【請求項１２】
（ｉｖ−１）を満たす分光特性を有する請求項１〜１１のいずれか１項に記載の光学フィルタ。
（ｉｖ−１）入射角０°の分光透過率曲線において、波長４３０〜５５０ｎｍの光の平均透過率が９０％以上であり、かつ波長４３０〜５５０ｎｍの光の最小透過率が７５％以上である。
【請求項１３】
前記光学特性は、（ｉｖ−２）〜（ｉｖ−６）のいずれかをさらに満たしている請求項１２に記載の光学フィルタ。
（ｉｖ−２）入射角０°の分光透過率曲線において、波長６００〜７００ｎｍの光の平均透過率が２５％以上である。
（ｉｖ−３）入射角０°の分光透過率曲線において、波長３５０〜３９５ｎｍの光の平均透過率が２％以下である。
（ｉｖ−４）入射角０°の分光透過率曲線において、波長７１０〜１１００ｎｍの光の平均透過率が２％以下である。
（ｉｖ−５）入射角０°の分光透過率曲線の波長３８５〜４３０ｎｍの光における透過率と、入射角３０°の分光透過率曲線における波長３８５〜４３０ｎｍの光の透過率との差分の絶対値の平均値が７％／ｎｍ以下である。
（ｉｖ−６）入射角０°の分光透過率曲線の波長６００〜７００ｎｍの光における透過率と、入射角３０°の分光透過率曲線における波長６００〜７００ｎｍの光の透過率との差分の絶対値の平均値が７％／ｎｍ以下である。
【請求項１４】
入射角０°の分光透過率曲線において、波長４３０〜４８０ｎｍの光の平均透過率が８７％以上である請求項１〜１３いずれか１項に記載の光学フィルタ。
【請求項１５】
前記吸収層は、透明基材上に備えられた請求項１〜１４のいずれか１項に記載の光学フィルタ。
【請求項１６】
前記透明基材は、ガラスである請求項１５に記載の光学フィルタ。
【請求項１７】
前記ガラスは、近赤外線吸収ガラスである請求項１６に記載の光学フィルタ。
【請求項１８】
前記透明基材は、樹脂である請求項１５に記載の光学フィルタ。
【請求項１９】
前記吸収層は、樹脂基板として機能する請求項１〜１４のいずれか１項に記載の光学フィルタ。
【請求項２０】
前記吸収層は、前記近赤外線吸収色素を含有する近赤外線吸収層と、前記紫外線吸収色素を含有する紫外線吸収層とを有する請求項９〜１９いずれか１項に記載の光学フィルタ。
【請求項２１】
固体撮像素子と、撮像レンズと、請求項１〜２０いずれか１項に記載の光学フィルタとを備えたことを特徴とする撮像装置。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
ジクロロメタンに溶解して測定される吸収特性が（ｉ−１）〜（ｉ−３）を満たす近赤外線吸収色素を含有する吸収層を備え、
前記近赤外線吸収色素が、式（ＡＩ）または式（ＡＩＩ）で示されるスクアリリウム系色素であることを特徴とする光学フィルタ。
（ｉ−１）波長４００〜８００ｎｍの吸収スペクトルにおいて、６７０〜７３０ｎｍに最大吸収波長λｍａｘを有する。
（ｉ−２）波長４３０〜５５０ｎｍの光における最大吸光係数εＡと、波長６７０〜７３０ｎｍの光における最大吸光係数εＢとの間に、次の関係式が成り立つ。
εＢ／εＡ≧６５
（ｉ−３）分光透過率曲線において、前記最大吸収波長λｍａｘにおける透過率を１０％としたときの前記最大吸収波長より短波長側で透過率が８０％となる波長λ８０と、前記最大吸収波長λｍａｘとの差が６５ｎｍ以下である。
【化１】
2016133099.tif 000042
ただし、式（ＡＩ）および式（ＡＩＩ）中の記号は以下のとおりである。
Ｘは、独立して、１つ以上の水素原子がハロゲン原子、炭素数１〜１２のアルキル基またはアルコキシ基で置換されていてもよい下記式（１）または式（２）で示される２価の有機基である。
−（ＣＨ２）ｎ１−    …（１）
式（１）中、ｎ１は２または３である。
−（ＣＨ２）ｎ２−Ｏ−（ＣＨ２）ｎ３−    …（２）
式（２）中、ｎ２とｎ３はそれぞれ独立して０〜２の整数であり、ｎ２＋ｎ３は１または２である。
Ｒ１は、独立して、飽和環構造を含んでもよく、分岐を有してもよい炭素数１〜１２の飽和もしくは不飽和炭化水素基、炭素数３〜１２の飽和環状炭化水素基、炭素数６〜１２のアリール基または炭素数７〜１３のアルアリール基を示す。
Ｒ２は、独立して、１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基である。
Ｒ３、Ｒ４、Ｒ５およびＲ６は、独立して、水素原子、ハロゲン原子、または炭素数１〜１０のアルキル基もしくはアルコキシ基を示す。
ｎは、２または３である。
【請求項２】
前記式（ＡＩ）および式（ＡＩＩ）中、Ｘが、下記式（３）で示される２価の有機基である請求項１に記載の光学フィルタ。
−ＣＲ７２−（ＣＲ８２）ｎ４−    …（３）
ただし、式（３）は、左側がベンゼン環に結合し右側がＮに結合する２価の基を示し、
ｎ４は１または２であり、
Ｒ７は、それぞれ独立して、分岐を有してもよい炭素数１〜１２のアルキル基またはアルコキシ基であり、
Ｒ８はそれぞれ独立して、水素原子または、分岐を有してもよい炭素数１〜１２のアルキル基またはアルコキシ基である。
【請求項３】
前記式（３）中、Ｒ７が、それぞれ独立して、分岐を有してもよい炭素数１〜６のアルキル基またはアルコキシ基であり、Ｒ８が、それぞれ独立して、水素原子または、分岐を有してもよい炭素数１〜６のアルキル基またはアルコキシ基である請求項２に記載の光学フィルタ。
【請求項４】
式（ＡＩ）および式（ＡＩＩ）中、Ｘが、式（１１−１）〜式（１２−３）で示される２価の有機基のいずれかである請求項１に記載の光学フィルタ。
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）２−              …（１１−４）
−Ｃ（ＣＨ３）２−Ｃ（ＣＨ３）（Ｃ２Ｈ５）−      …（１１−５）
−Ｃ（ＣＨ３）２−Ｃ（ＣＨ３）（ＣＨ（ＣＨ３）２）−    …（１１−６）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
ただし、式（１１−１）〜式（１２−３）で示される基は、いずれも左側がベンゼン環に結合し右側がＮに結合する。
【請求項５】
前記式（ＡＩ）および式（ＡＩＩ）中、Ｒ１が、独立して、式（４−１）または式（４−２）で示される基である請求項１〜４のいずれか１項に記載の光学フィルタ。
【化２】
2016133099.tif 000043
式（４−１）および式（４−２）中、Ｒ１１、Ｒ１２、Ｒ１３、Ｒ１４およびＲ１５は、独立して、水素原子、ハロゲン原子、または炭素数１〜４のアルキル基を示す。
【請求項６】
前記式（ＡＩ）中、Ｒ２が、独立して、分岐を有してもよい炭素数１〜１２のアルキル基もしくはアルコキシ基、または不飽和の環構造を有する炭素数６〜１６の炭化水素基である請求項１〜５のいずれか１項に記載の光学フィルタ。
【請求項７】
前記近赤外線吸収色素が、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂およびポリエステル樹脂からなる群より選択される少なくとも１種を含む透明樹脂に溶解または分散されている請求項１〜６のいずれか１項に記載の光学フィルタ。
【請求項８】
前記吸収層が、（ｉｉ−１）を満たす紫外線吸収色素を含む請求項１〜７のいずれか１項に記載の光学フィルタ。
（ｉｉ−１）ジクロロメタンに溶解して測定される波長３５０〜８００ｎｍの吸収スペクトルにおいて、３６０〜４１５ｎｍに最大吸収波長を有する。
【請求項９】
前記紫外線吸収色素が、下記式（Ｍ）で示される化合物である請求項８に記載の光学フィルタ。
【化３】
2016133099.tif 000044
式（Ｍ）中の記号は以下のとおりである。
Ｙは、Ｑ６およびＱ７で置換されたメチレン基または酸素原子（ここで、Ｑ６およびＱ７は、それぞれ独立に、水素原子、ハロゲン原子、または炭素数１〜１０のアルキル基もしくはアルコキシ基）を示し、
Ｑ１は、置換基を有していてもよい炭素数１〜１２の１価の炭化水素基を示し、
Ｑ２〜Ｑ５は、それぞれ独立に、水素原子、ハロゲン原子、または、炭素数１〜１０のアルキル基もしくはアルコキシ基を示し、
Ｚは、下記式（Ｚ１）〜式（Ｚ５）のいずれかで表される２価の基を示す。
【化４】
2016133099.tif 000045
（ここで、Ｑ８およびＱ９は、それぞれ独立して、置換基を有していてもよい炭素数１〜１２の１価の炭化水素基、Ｑ１０〜Ｑ１９は、それぞれ独立して、水素原子、または置換基を有していてもよい炭素数１〜１２の１価の炭化水素基）
【請求項１０】
前記吸収層の少なくとも一方の主面上に、（ｉｉｉ−１）および（ｉｉｉ−２）を満たす誘電体多層膜を有する請求項１〜９のいずれか１項に記載の光学フィルタ。
（ｉｉｉ−１）入射角０°および３０°の各分光透過率曲線において、波長４２０〜６９５ｎｍの光の透過率が９０％以上である。
（ｉｉｉ−２）入射角０°および３０°の各分光透過率曲線において、波長λｂｎｍ〜１１００ｎｍの光の透過率が１％以下である（ここで、λｂは、前記吸収層の波長６５０〜８００ｎｍの光における透過率が１％となる最大波長である）。
【請求項１１】
（ｉｖ−１）を満たす分光特性を有する請求項１〜１０のいずれか１項に記載の光学フィルタ。
（ｉｖ−１）入射角０°の分光透過率曲線において、波長４３０〜５５０ｎｍの光の平均透過率が９０％以上であり、かつ波長４３０〜５５０ｎｍの光の最小透過率が７５％以上である。
【請求項１２】
前記光学特性は、（ｉｖ−２）〜（ｉｖ−６）のいずれかをさらに満たしている請求項１１に記載の光学フィルタ。
（ｉｖ−２）入射角０°の分光透過率曲線において、波長６００〜７００ｎｍの光の平均透過率が２５％以上である。
（ｉｖ−３）入射角０°の分光透過率曲線において、波長３５０〜３９５ｎｍの光の平均透過率が２％以下である。
（ｉｖ−４）入射角０°の分光透過率曲線において、波長７１０〜１１００ｎｍの光の平均透過率が２％以下である。
（ｉｖ−５）入射角０°の分光透過率曲線の波長３８５〜４３０ｎｍの光における透過率と、入射角３０°の分光透過率曲線における波長３８５〜４３０ｎｍの光の透過率との差分の絶対値の平均値が７％／ｎｍ以下である。
（ｉｖ−６）入射角０°の分光透過率曲線の波長６００〜７００ｎｍの光における透過率と、入射角３０°の分光透過率曲線における波長６００〜７００ｎｍの光の透過率との差分の絶対値の平均値が７％／ｎｍ以下である。
【請求項１３】
入射角０°の分光透過率曲線において、波長４３０〜４８０ｎｍの光の平均透過率が８７％以上である請求項１〜１２いずれか１項に記載の光学フィルタ。
【請求項１４】
前記吸収層は、透明基材上に備えられた請求項１〜１３のいずれか１項に記載の光学フィルタ。
【請求項１５】
前記透明基材は、ガラスである請求項１４に記載の光学フィルタ。
【請求項１６】
前記ガラスは、近赤外線吸収ガラスである請求項１５に記載の光学フィルタ。
【請求項１７】
前記透明基材は、樹脂である請求項１４に記載の光学フィルタ。
【請求項１８】
前記吸収層は、樹脂基板として機能する請求項１〜１３のいずれか１項に記載の光学フィルタ。
【請求項１９】
前記吸収層は、前記近赤外線吸収色素を含有する近赤外線吸収層と、前記紫外線吸収色素を含有する紫外線吸収層とを有する請求項８〜１８いずれか１項に記載の光学フィルタ。
【請求項２０】
固体撮像素子と、撮像レンズと、請求項１〜１９いずれか１項に記載の光学フィルタとを備えたことを特徴とする撮像装置。
【手続補正２】
【補正対象書類名】明細書
【補正対象項目名】００１４
【補正方法】変更
【補正の内容】
【００１４】
また、本フィルタは、透明基材を有してもよい。この場合、上記吸収層と選択波長遮蔽層は、透明基材の同一主面上に有してもよく、異なる主面上に有してもよい。吸収層と選択波長遮蔽層を同一主面上に有する場合、これらの積層順は特に限定されない。また、本フィルタは、反射防止層等の、他の機能層を有してもよい。
【手続補正３】
【補正対象書類名】明細書
【補正対象項目名】００６３
【補正方法】変更
【補正の内容】
【００６３】
以下に、具体例として、色素（Ａｉ）（ただし、Ｒ２１は水素原子、Ｒ２２〜Ｒ２４はメチル基）を得る際の反応経路を示す。反応式（Ｆ１）においてスクアリン酸を（ｓ）で示す。反応式（Ｆ１）によれば、インドール骨格に所望の置換基（Ｒ１、Ｒ３、Ｒ４）を有する化合物（ｄ）の、ベンゼン環にアミノ基を導入し（ｆ）、さらに所望の置換基Ｒ２を有するスルホン酸塩化物（ｇ）を反応させてスルホンアミド化合物（ｈ）を得る。スクアリン酸（ｓ）１当量に対し、スルホンアミド化合物（ｈ）２当量を反応させて、色素（Ａｉ）を得る。
【化５】
2016133099.tif 000046
【手続補正４】
【補正対象書類名】明細書
【補正対象項目名】００９３
【補正方法】変更
【補正の内容】
【００９３】
式（Ｍ）で表される化合物としては、Ｙが酸素原子であり、Ｚが基（Ｚ１）または基（Ｚ２）である化合物、および、ＹがＱ６およびＱ７で置換されたメチレン基であり、Ｚが基（Ｚ１）または基（Ｚ５）である化合物が好ましい。
Ｙが酸素原子である場合のＺとしては、Ｑ１が炭素数１〜６のアルキル基、Ｑ２とＱ３がいずれも水素原子であるかいずれも炭素数１〜６のアルキル基、Ｑ４、Ｑ５がいずれも水素原子ある、基（Ｚ１）または基（Ｚ２）がより好ましい。特に、Ｑ１が炭素数１〜６のアルキル基、Ｑ２とＱ３がいずれも炭素数１〜６のアルキル基、Ｑ４、Ｑ５がいずれも水素原子ある、基（Ｚ１）または基（Ｚ２）が好ましい。
【手続補正５】
【補正対象書類名】明細書
【補正対象項目名】０１１９
【補正方法】変更
【補正の内容】
【０１１９】
＜色素の合成＞
実施例で使用する使用する色素（Ａ１−１）〜（Ａ１−２６）、および比較例で使用する色素（Ａ２）〜（Ａ９）を合成した。色素（Ａ１−１）〜（Ａ１−２６）は、前述した表１、２に記載の色素であり、色素（Ａ２）〜（Ａ９）は、式（Ａ２）〜（Ａ９）で表される色素である。
【手続補正６】
【補正対象書類名】明細書
【補正対象項目名】０１２９
【補正方法】変更
【補正の内容】
【０１２９】
（化合物（ｈ）の製造）
２Ｌのナスフラスコに、化合物（ｆ）１４．１ｇ（０．０６５ｍｏｌ）、ピリジン１８０ｍＬを加え、次いで、置換基Ｒ２を有するスルホン酸塩化物１６．５ｇ（０．０７８ｍｏｌ）を滴下した。滴下終了後、室温に戻して４時間反応させた。反応終了後、水を加え、ジクロロメタンで抽出を行った。得られた有機層を硫酸ナトリウムで乾燥し、エバポレータを用いて溶媒を除去した後、濃縮した有機層をカラムクロマトグラフィー法にて精製した。その結果、固体の化合物（ｈ）（２５．０ｇ、０．０７３ｍｏｌ、収率９７．７％）が得られた。
【手続補正７】
【補正対象書類名】明細書
【補正対象項目名】０１５５
【補正方法】変更
【補正の内容】
【０１５５】
＜ＮＩＲフィルタ［Ｉ］の評価＞
（１）分光特性
作製したＮＩＲフィルタ（例１−１〜例１−１３、例２−１〜例２−７、例３−１〜例３−９）について、紫外可視分光光度計を用いて分光透過率曲線を測定した。その測定結果から、吸収層の、最大吸収波長λＰｍａｘ、波長４３０〜５５０ｎｍの光における最小透過率、波長４３０〜４８０ｎｍの光における平均透過率、波長６７０〜７３０ｎｍの光において透過率が１％以下となる吸収幅（透過率が１％以下となる最も長い波長λｂと透過率が１％以下となる最も短い波長λａとの差（λｂ−λａ）;吸収幅と表記）、最大吸収波長λＰｍａｘにおける透過率を１０％としたときの前記最大吸収波長より短波長側で透過率が８０％となる波長λＰ８０、最大吸収波長λＰｍａｘと波長λＰ８０との差（λＰｍａｘ−λＰ８０）を算出した。
結果を、吸収層の膜厚、および吸収層における色素の樹脂に対する割合(質量％)とともに、表６〜表８に併せ示す。なお、表６〜表８に示した値は、ＮＩＲフィルタの分光透過率曲線から、ガラス基板の透過率等を減算した値である。具体的にはガラス基板の吸収、ガラス基板と吸収層界面、ガラス基板と空気界面の反射の影響を差し引いて、吸収層と空気界面での反射を計算した値となっている。
【手続補正８】
【補正対象書類名】明細書
【補正対象項目名】０１６０
【補正方法】変更
【補正の内容】
【０１６０】
表７に示されるように、環状オレフィン樹脂を用いた例において、例２−１〜例２−４は、最大吸収波長λＰｍａｘが波長６９８〜７０４ｎｍ、波長４３０〜５５０ｎｍの光における最小透過率が８４％以上、λＰｍａｘ−λＰ８０が１０３ｎｍ以下であった。このことは、（ｉ−１）〜（ｉ−３）をすべて満たしている色素を含む例は、波長６００〜７００ｎｍの透過率を高く保持でき、また、波長４３０〜５５０ｎｍの可視光透過率が高く、かつ可視域と近赤外域の境界付近における吸収曲線が急峻であることを示している。
これに対し、（ｉ−１）〜（ｉ−３）の少なくとも１つの要件を満たさない例２−５〜例２−７では、波長４３０〜５５０ｎｍの光における最小透過率が８３．７％以下であり、波長４３０〜５５０ｎｍの可視光透過率が低い。また、色素（Ａ９）は環状オレフィン樹脂への溶解度が低く、樹脂の膜厚への自由度が少ない。
【手続補正９】
【補正対象書類名】明細書
【補正対象項目名】０１６９
【補正方法】変更
【補正の内容】
【０１６９】
表９から明らかなように、例４−１〜例４−１０の光学フィルタは、いずれも（ｉｖ−１）〜（ｉｖ−６）を満たしていた。すなわち、可視光の利用効率が高く、可視域の長波長領域における入射角依存性も低い光学フィルタであった。一方、例４−１１の光学フィルタは、波長４３０〜５５０ｎｍの光の最小透過率が７５％に満たず、同波長域の透過率の点で不十分であった。また、波長４３０〜４８０ｎｍの光の平均透過率についても、例４−１１の光学フィルタは８７％に満たず、同波長の透過率の点でも不十分であった。
【手続補正１０】
【補正対象書類名】明細書
【補正対象項目名】０１７０
【補正方法】変更
【補正の内容】
【０１７０】
（２）耐熱性
作製した光学フィルタ（例４−１、例４−４、例４−６、例４−７）について、耐熱性試験を行い、耐熱性を評価した。
耐熱性試験では、光学フィルタを１８０℃で５時間加熱した。加熱前後に、紫外可視分光光度計を用いて分光透過率曲線（入射角０°）を測定し、加熱前後の波長４００〜８００ｎｍの光における最大透過率を求め、次式よりその変動量を算出した。
最大透過率変動量＝（加熱前の波長４００〜８００ｎｍの光おける最大透過率）−（加熱後の波長４００〜８００ｎｍの光における最大透過率）
結果を、表９に併せ示す。耐熱性の評価基準は下記のとおりである。
Ａ：最大透過率変動量１％未満
Ｂ：最大透過率変動量１％以上５％以下
Ｃ：最大透過率変動量５％超
【手続補正１１】
【補正対象書類名】明細書
【補正対象項目名】０１７１
【補正方法】変更
【補正の内容】
【０１７１】
表９から明らかなように、例４−６、例４−７の光学フィルタはいずれも耐熱性に特に優れることがわかった。
【手続補正１２】
【補正対象書類名】明細書
【補正対象項目名】０１７２
【補正方法】変更
【補正の内容】
【０１７２】
（３）耐光性
作製した光学フィルタ（例４−１、例４−２、例４−４、例４−５）について、耐光性試験を行い、耐光性を評価した。
耐光性試験では、キセノンランプを用いて、波長３００〜４００ｎｍにおける照度を７５Ｗ／ｍ２に調整し、合計８０時間、これらの光学フィルタに照射した。照射前後に、紫外可視分光光度計を用いて分光透過率曲線（入射角０°）を測定し、照射前後の波長４００〜８００ｎｍの光における最大透過率を求め、次式よりその変動量を算出した。
最大透過率変動量＝（照射前の波長４００〜８００ｎｍの光における最大透過率）−（照射後の波長４００〜８００ｎｍの光における最大透過率）
結果を、表９に併せ示す。耐光性の評価基準は下記のとおりである。
Ａ：最大透過率変動量０．５％未満
Ｂ：最大透過率変動量０．５％以上２．０％以下
Ｃ：最大透過率変動量２．０％超
【手続補正１３】
【補正対象書類名】図面
【補正対象項目名】図３
【補正方法】変更
【補正の内容】
【図３】
2016133099.tif 000047
【国際調査報告】
2016133099.tif 000048
2016133099.tif 000049
2016133099.tif 000050
2016133099.tif 000051